(57)【要約】【課題】  熱溶解積層法（ＦＤＭ）の３次元印刷装置に用いられる原料フィラメントであって、搬送中に折れ曲がることのない軟質フィラメント、及び、任意の硬度に成形することができるフィラメントの製造方法を提供する。【解決手段】  熱溶解積層法（ＦＤＭ）を利用した３次元印刷装置によって印刷される印刷物の原料として用いられるフィラメントであって、ポリ乳酸樹脂と熱可塑性エラストマーとを含有する。【選択図】  図１
2017136739.tif 000002
【特許請求の範囲】
【請求項１】
熱溶解積層法（ＦＤＭ）を利用した３次元印刷装置によって印刷される印刷物の原料として用いられるフィラメントであって、
ポリ乳酸樹脂と熱可塑性エラストマーとを含有することを特徴とするフィラメント。
【請求項２】
前記熱可塑性エラストマーは、スチレン系樹脂と、鉱物油系可塑剤とを含有することを特徴とする請求項１記載のフィラメント。
【請求項３】
前記熱可塑性エラストマーは、オレフィン系樹脂と、鉱物油系可塑剤とを含有することを特徴とする請求項１記載のフィラメント。
【請求項４】
熱溶解積層法（ＦＤＭ）を利用した３次元印刷装置によって印刷される印刷物の原料として用いられるフィラメントの製造方法であって、
ポリ乳酸樹脂と熱可塑性エラストマーとを合計１００重量％となるように混合し、加熱して溶解し、押出成形によりフィラメントを製造することを特徴とするフィラメントの製造方法。
【請求項５】
前記熱可塑性エラストマーは、スチレン系樹脂と、鉱物油系可塑剤とを含有することを特徴とする請求項４記載のフィラメントの製造方法。
【請求項６】
前記熱可塑性エラストマーは、オレフィン系樹脂と、鉱物油系可塑剤とを含有することを特徴とする請求項４記載のフィラメントの製造方法。
【発明の詳細な説明】
【技術分野】
【０００１】
本発明は、熱溶解積層法（ＦＤＭ）を利用した３次元印刷装置によって印刷される印刷物の原料として用いられるフィラメント及びフィラメントの製造方法に関する。
【背景技術】
【０００２】
従来より、試作品や治具等の立体造形品の作成には３次元印刷装置が利用されている。３次元印刷装置は３Ｄプリンターとも称され、３次元印刷装置はコンピュータ上に取り込まれた立体図面データに従って樹脂等の原材料によって立体造形品を作成することができる。
【０００３】
立体造形品を形成する方法には種々の方法があり、その１つに熱溶解積層法（ＦＤＭ）が存在する。熱溶解積層法（ＦＤＭ）は、熱可塑性樹脂等の原料フィラメントをヘッドに設けられたヒーターにより加熱溶解しながらノズルから吐出し、ノズルを例えば平面方向に稼動させて立体造形品の第一層を形成し、次に第一層の上面に第二層、第三層というように積層させていくことにより立体造形品を得る方法である。
熱溶解積層法（ＦＤＭ）の３次元印刷装置は、レーザーや粉末焼結による造形法を利用した３次元印刷装置と比べて安価であり広く普及している。
【０００４】
このような従来の熱溶解積層法（ＦＤＭ）の３次元印刷装置にあっては、例えば、ＡＢＳ樹脂やポリ乳酸（ＰＬＡ）樹脂といった、ショアＡ硬度が大きい硬質樹脂であって、比較的低融点の樹脂からなるフィラメントを用いて立体造形物を印刷していた。
一方で、原料のフィラメントとして硬質フィラメントよりもショアＡ硬度が小さい軟質フィラメントを用いて印刷することができれば、柔軟性を必要とする部品等の成形品の製作が可能となり、利用範囲はさらに広がることとなる。
【０００５】
しかしながら、一般的な熱溶解積層法（ＦＤＭ）の３次元印刷装置の原料フィラメントとして軟質フィラメントを用いると、フィラメント自体の剛性がないため、ヘッドまでの搬送過程、又は、ヘッド内においてフィラメントが折れ曲がって搬送不能になる、いわゆるジャミングという現象が発生してしまうという不具合があった。
また従来より、軟質フィラメントを使用することが出来る熱溶解積層法（ＦＤＭ）の３次元印刷装置も存在したが、軟質フィラメントの専用機となり、汎用性がなく、また高価なものとなるため、手軽に使用するには不向きであった。
【０００６】
以上より、一般的な熱溶解積層法（ＦＤＭ）の３次元印刷装置の原料フィラメントとしては、ヒーターによって溶解しうる融点と、搬送中に折れ曲がることのない一定以上の硬度との主に２つの条件を満たす必要がある。
しかし、従来の原料フィラメントにあっては、単一成分からなる原料を選択して用いていたに過ぎなかったため、前記２つの条件を満たすようなフィラメントは限定され、任意の硬度の成形品を製作することができなかった。
本件特許出願人はこのような観点から先行技術調査を行ったが、前記不具合を解消するような技術は発見できなかった。
【特許文献１】特表第２０１６−５０１１３７号公報
【発明の開示】
【発明が解決しようとする課題】
【０００７】
本発明は、以上のような従来からの不具合を解消するためのものであって、その課題は、熱溶解積層法（ＦＤＭ）の３次元印刷装置に用いられる原料フィラメントであって、搬送中に折れ曲がることのない軟質フィラメント、及び、任意の硬度に成形することができるフィラメントの製造方法を提供することにある。
【課題を解決するための手段】
【０００８】
前記課題を解決するために、請求項１に記載の発明にあっては、熱溶解積層法（ＦＤＭ）を利用した３次元印刷装置によって印刷される印刷物の原料として用いられるフィラメントであって、ポリ乳酸樹脂と熱可塑性エラストマーとを含有することを特徴とする。
【０００９】
「ポリ乳酸（ＰＬＡ）樹脂」は、乳酸をエステル結合によって重合して生成する合成樹脂である。融点が１７０℃でショアＡ硬度が１００以上である。
ここで、ショアＡ硬度とは、ＪＩＳ  Ｋ  ７２１５（プラスチック）、又はＪＩＳ  Ｋ  ６２５３（加硫ゴム及び熱可塑性ゴム）に規定された方法においてタイプＡデュロメータを用いて測定される硬度である。樹脂やゴムにおける硬質及び軟質の定義は種々のものがあるが、ここではショアＡ硬度が９５以上のものを硬質、ショアＡ硬度が９５以下のものを軟質と呼ぶこととする。
「熱可塑性エラストマー」は、オレフィン系エラストマー及びスチレン系エラストマーを含む概念である。
オレフィン系エラストマーとは、ポリプロピレンの中にポリエチレン−ポリプロピレンゴム（ＥＰＤＭ、ＥＰＭ）を微分散させた熱可塑性エラストマーであり、常温でゴムのような柔軟性と復元性とを備えると共に、大きな摩擦係数を有し、一般の樹脂と同様に成形加工のできる合成樹脂である。
スチレン系エラストマーとは、ポリスチレンとポリエチレン−ポリブチレンとをブロック共重合させた熱可塑性エラストマーであり、ポリスチレンのドメインが物理架橋点となり架橋ゴムの架橋点に相当する役割を果たすため、弾性体としての性質を示す。一方で、１４０〜２３０℃の射出または押出成形可能な温度になるとポリスチレン部分もポリエチレン・ポリブチレンの部分も共に溶融され、熱可塑性樹脂としての流動特性を示す。
【００１０】
請求項２に記載の発明にあっては、前記熱可塑性エラストマーは、スチレン系樹脂と、鉱物油系可塑剤とを含有することを特徴とする。
「スチレン系樹脂」は、スチレン系エラストマーを含む概念である。
「可塑剤」は、熱可塑性合成樹脂に加えて柔軟性や対候性を改良するための添加薬品類の総称である。
「鉱物油」は、鉱油とも呼ばれ、石油（原油）、天然ガス、石炭など地下資源由来の炭化水素化合物もしくは不純物をも含んだ混合物の総称である。一般的には、鉱物油は、パラフィン系オイル、ナフテン系オイルまたは高級脂肪酸のいずれかに分類される。
【００１１】
請求項３に記載の発明にあっては、前記熱可塑性エラストマーは、オレフィン系樹脂と、鉱物油系可塑剤とを含有することを特徴とする。
「オレフィン系樹脂」は、オレフィン系エラストマーを含む概念である。
【００１２】
請求項４に記載の発明にあっては、熱溶解積層法（ＦＤＭ）を利用した３次元印刷装置によって印刷される印刷物の原料として用いられるフィラメントの製造方法であって、ポリ乳酸樹脂と熱可塑性エラストマーとを合計１００重量％となるように混合し、加熱して溶解し、押出成形によりフィラメントを製造することを特徴とする。
従って、ポリ乳酸樹脂と熱可塑性エラストマーとが任意の割合で混合されたフィラメントが押出成形により製造される。
【００１３】
請求項５に記載の発明にあっては、前記熱可塑性エラストマーは、スチレン系樹脂と、鉱物油系可塑剤とを含有することを特徴とする。
【００１４】
請求項６に記載の発明にあっては、前記熱可塑性エラストマーは、オレフィン系樹脂と、鉱物油系可塑剤とを含有することを特徴とする。
【発明の効果】
【００１５】
請求項１〜３に記載のフィラメントにあっては、硬度の大きいポリ乳酸と硬度の小さい熱可塑性エラストマーとを含有するので、ポリ乳酸と熱可塑性エラストマーとの割合によって、硬度を連続的に変化させることができる。
一方で、請求項１及び２に記載のフィラメントにあっては、ポリ乳酸の融点が熱可塑性エラストマーの融点とほぼ同じであるので、ポリ乳酸と熱可塑性エラストマーとの割合にかかわらず、ほぼ一定の融点を示す。
従って、融点がほぼ一定でありながら、ポリ乳酸の硬度と熱可塑性エラストマーの硬度との間の任意の硬度を有するフィラメントを提供することができる。
その結果、ポリ乳酸と熱可塑性エラストマーとを含有するフィラメントにおいて、硬度の大きいポリ乳酸を一定の割合以上含むものについては、一般的な熱溶解積層法（ＦＤＭ）の３次元印刷装置の原料フィラメントとして、ヒーターによって溶解しうる融点と、搬送中に折れ曲がることのない一定以上の硬度との２つの条件を満たすフィラメントを提供することができる。
【００１６】
また、請求項４〜６に記載のフィラメントの製造方法にあっては、硬度の大きいポリ乳酸樹脂と硬度の小さい熱可塑性エラストマーとが任意の割合で混合されたフィラメントが押出成形により製造されるので、ポリ乳酸と熱可塑性エラストマーとの割合によって、ポリ乳酸の硬度と熱可塑性エラストマーの硬度との間の任意の硬度を有するフィラメントに成形することができる。
一方で、請求項３及び４に記載のフィラメントの製造方法にあっては、ポリ乳酸の融点が熱可塑性エラストマーの融点とほぼ同じであるので、ポリ乳酸と熱可塑性エラストマーとの割合にかかわらず、ほぼ一定の融点を示すフィラメントに成形することができる。
その結果、融点がほぼ一定でありながら、ポリ乳酸の硬度と熱可塑性エラストマーの硬度との間の任意の硬度を有するフィラメントを成形することができるフィラメントの製造方法を提供することができる。
【００１７】
また、請求項４〜６に記載のフィラメントの製造方法にあっては、フィラメントを押出成形により製造することによって、成形されたフィラメントは押出方向には変形しにくく、押出方向と直交する方向には変形しやすいという異方性を有している。
従って、請求項４〜６に記載のフィラメントの製造方法により成形されたフィラメントを熱溶解積層法（ＦＤＭ）の３次元印刷装置の原料フィラメントとして用いた場合には、ヘッドまでの搬送方向がフィラメントの押出方向と一致するため、ヘッドまでの搬送方向に対してフィラメントが剛性を有する。
その結果、ヘッドまでの搬送過程、又は、ヘッド内においてフィラメントが折れ曲がって搬送不能になる、いわゆるジャミングという現象が発生してしまうという事態を防止することができる。
【００１８】
また、一般に３次元印刷装置においてフィラメントを搬送する際には、溝部を有するドライブギアとローラーとにより挟持しながら繰り出して搬送する。
この際、請求項４〜６に記載のフィラメントの製造方法により成形されたフィラメントを熱溶解積層法（ＦＤＭ）の３次元印刷装置の原料フィラメントとして用いた場合には、ドライブギアとローラーとにより挟持された際に、フィラメントがドライブギアの溝部に強く押し付けられるが、押し付けられる方向は、フィラメントの押出方向と直交する方向であるため、前記のようにフィラメントが変形しやすい。
その結果、フィラメントがドライブギアの溝部に合わせて変形し、ドライブギアの溝部に噛み合うことによって、フィラメントの滑りを防止することができる。
従って、ドライブギアによりフィラメントを確実に搬送することができ、長時間に亘って安定して立体造形物を印刷することができる。
【図面の簡単な説明】
【００１９】
【図１】図１は、本実施の形態に係るフィラメントにおいて、ポリ乳酸樹脂と熱可塑性エラストマーとを合計１００重量％となるように混合させた場合に熱可塑性エラストマーの含有率とショアＡ硬度との関係を示すグラフである。
【図２】図２（ａ）は、本実施の形態に係るフィラメントと同一の条件にて押出成形したシート試料において、伸びと引張強度との関係を示すグラフ、（ｂ）は、（ａ）のグラフにおいて、伸びが０％〜２００％の範囲を拡大したグラフである。
【図３】図３は、図２（ａ）及び（ｂ）の測定に用いたシート試料の平面図である。
【図４】図４（ａ）は、本実施の形態に係るフィラメントと同一の条件にて押出成形したシート試料の斜視図、（ｂ）は、（ａ）のシート試料を走査型電子顕微鏡にて観察した垂直方向断面図、（ｃ）は、（ｂ）の模式図、（ｄ）は、（ａ）のシート試料を走査型電子顕微鏡にて観察した流れ方向断面図、（ｅ）は、（ｄ）の模式図である。
【発明を実施するための最良の形態】
【００２０】
以下、実施の形態及び実施例に基づき本発明を詳細に説明する。
［フィラメントの製造工程］
本実施の形態に係るフィラメントは、一般的な押出成形機により製造される。
具体的には、６５φ押出機を用いている。シリンダー温度は、ダイス１５０〜１８０℃、計量部１６０〜２００℃、圧縮部１６０〜２００℃、供給部１５０〜１８０℃である。
また、限界温度は２４０℃、冷却水槽内の冷却水の温度は８〜１５℃、ダイ・サイザー間距離２〜５ｃｍ、引き落とし率０．８７〜０．９２、サイジング方式はドライバキュームである。
本実施の形態に係るフィラメントにあっては、ポリ乳酸樹脂（Ａ）のペレットと熱可塑性エラストマー（Ｂ）のペレットとを合計１００重量％となるように混合した後に、押出成形機の注入口に混合したペレットを入れ、加熱しながらスクリューを回転させ樹脂を溶融させながら送り出し、先端の金型より、押し出して冷却水槽にて冷却・固化させて、直径１．７５ｍｍのフィラメントとして製造する。
【００２１】
[３次元印刷装置]
本実施の形態に係る３次元印刷装置は、熱溶解積層法（ＦＤＭ）を利用しており、データ処理部と前記データ処理部より供給される制御信号に基づいて３次元印刷を行う印刷部とから構成されている。
前記印刷部は、ヒーター部とノズル部とを備えたヘッド部を有し、前記ヘッド部は、原料フィラメントを前記ノズル部へ供給するドライブギアと、ローラーとを有している。前記ドライブギアには、溝部が設けられている。
本実施の形態に係る３次元印刷装置にあっては、原料フィラメントを前記ドライブギアと前記ローラーとにより挟持しながら繰り出して前記ヘッド部へと搬送し、前記ヒーター部によって溶解されたフィラメントが前記ノズル部から吐出されて印刷物が形成されるように構成されている。
【００２２】
［原材料］
Ａ：ポリ乳酸樹脂
本発明におけるポリ乳酸樹脂（Ａ）は純度９５％以上で、５％以下の添加剤を含んでおり、融点は１７０℃である。また、本発明におけるポリ乳酸樹脂（Ａ）は、Ｄ体含有量が１．０モル％以下であるか、または、Ｄ体含有量が９９．０モル％以上であることが必要であり、中でも、０．１〜０．６モル％であるか、または、９９．４〜９９．９モル％であることが好ましい。
Ｄ体含有量がこの範囲内であることにより、結晶性能に優れるため、成形性に優れる（成形サイクルが短くなる）とともに、得られる成形体は耐熱性が向上したものとなる。
【００２３】
Ｂ：熱可塑性エラストマー
本発明における熱可塑性エラストマー（Ｂ）は、スチレン系樹脂（Ｃ）と鉱物油系可塑剤（Ｄ）とを含有する。具体的には、（Ｃ）成分と（Ｄ）成分との重量混合比が、（Ｃ）成分／（Ｄ）成分＝２５／７５〜３０／７０であり、融点は１００〜１７０℃である。
【００２４】
Ｃ：スチレン系樹脂
本発明におけるスチレン系樹脂は、ハードセグメントであるポリスチレンブロックと、ソフトセグメントである共役ジエン重合体ブロックとを有し、低温では加硫ゴム状物性を示し、加熱状態では加熱溶融して流動性を示す。該スチレン系エラストマーとしては、スチレン−ブタジエン−スチレンブロック共重合体（ＳＢＳ）、スチレン−イソプレン−スチレンブロック共重合体（ＳＩＳ）、スチレン−エチレン／ブチレン−スチレンブロック共重合体（ＳＥＢＳ）、スチレン−エチレン／プロピレン−スチレンブロック共重合体（ＳＥＰＳ）、部分水添スチレン−エチレン／ブチレン−スチレンブロック共重合体（部分水添ＳＥＢＳ）、スチレン・（エチレン−エチレン／プロピレン）−スチレンブロック共重合体（ＳＥＥＰＳ）等が例示される。望ましいスチレン系エラストマーはＳＥＢＳ、ＳＥＥＰＳである。ＳＥＢＳやＳＥＥＰＳを使用すると、透明性が向上しかつ優れた滑り止め性が得られる。
本発明におけるスチレン系エラストマーの質量平均分子量は１０万以上２０万以下の範囲でなければならない。質量平均分子量が１０万未満では、引張り強さ、引張り破断伸び等の機械的強度が悪くなり、質量平均分子量が２０万を超えると、透明性が悪くなる。
【００２５】
Ｄ：鉱物油系可塑剤
本発明においては、熱可塑性エラストマーにおける可塑剤として、鉱物油系可塑剤を用いている。本発明にあっては、公知のパラフィン系オイル、ナフテン系オイル等の鉱物油を用いることができるが、その中でも、スチレン系エラストマーに対する相溶性が良好なパラフィンを主成分とした精製石油パラフィン系炭化水素油である鉱物油を用いるのが好ましい。
【実施例】
【００２６】
本発明に係る製造方法に基づき、ポリ乳酸樹脂（Ａ）と熱可塑性エラストマー（Ｂ）との割合を変化させ、熱可塑性エラストマーの含有率の異なるフィラメントを製造した。なお、本実施の形態にかかるフィラメント及びフィラメントの製造方法は、以下の実施例に限定されるものではなく、本発明の要旨を逸脱しない範囲内において種々の変更を加えることができる。
［製造例１］＜フィラメント（１）の調製＞
本実施の形態に係るフィラメント（１）にあっては、ポリ乳酸樹脂（Ａ）のペレットを１０重量部に対して、熱可塑性エラストマー（Ｂ）のペレットを１重量部の割合（熱可塑性エラストマー含有率９．１％）で混合した後に、押出成形により製造したフィラメントである。
［製造例２］＜フィラメント（２）の製造＞
本実施の形態に係るフィラメント（２）にあっては、ポリ乳酸樹脂（Ａ）のペレットを２重量部に対して、熱可塑性エラストマー（Ｂ）のペレットを１重量部の割合（熱可塑性エラストマー含有率３３．３％）で混合した後に、押出成形により製造したフィラメントである。
［製造例３］＜フィラメント（３）の製造＞
本実施の形態に係るフィラメント（３）にあっては、ポリ乳酸樹脂（Ａ）のペレットを１重量部に対して、熱可塑性エラストマー（Ｂ）のペレットを１重量部の割合（熱可塑性エラストマー含有率５０％）で混合した後に、押出成形により製造したフィラメントである。
［製造例４］＜フィラメント（４）の製造＞
本実施の形態に係るフィラメント（４）にあっては、ポリ乳酸樹脂（Ａ）のペレットを１重量部に対して、熱可塑性エラストマー（Ｂ）のペレットを２重量部の割合（熱可塑性エラストマー含有率６６．７％）で混合した後に、押出成形により製造したフィラメントである。
［製造例５］＜フィラメント（５）の製造＞
本実施の形態に係るフィラメント（５）にあっては、ポリ乳酸樹脂（Ａ）のペレットを１０重量部に対して、熱可塑性エラストマー（Ｂ）のペレットを１重量部の割合（熱可塑性エラストマー含有率９０．９％）で混合した後に、押出成形により製造したフィラメントである。
［製造例６〜１０］＜シート試料（１）〜（５）の製造＞
本実施の形態に係るシート試料（１）〜（５）にあっては、ポリ乳酸樹脂（Ａ）と熱可塑性エラストマー（Ｂ）との割合が、夫々、前記フィラメント（１）〜（５）と同一であって、押出成形により製造したシート試料である。
［製造例１１］＜シート試料（６）の製造＞
本実施の形態に係るシート試料（６）にあっては、ポリ乳酸樹脂（Ａ）のペレットを３重量部に対して、熱可塑性エラストマー（Ｂ）のペレットを７重量部の割合（熱可塑性エラストマー含有率７０％）で混合した後に、押出成形により製造したシート試料である。
［比較例１］＜フィラメント（６）＞
本実施の形態に係るフィラメント（６）にあっては、ポリ乳酸樹脂（Ａ）のペレットのみ（熱可塑性エラストマー含有率０％）を押出成形により製造したフィラメントである。
［比較例２］＜フィラメント（７）＞
本実施の形態に係るフィラメント（７）にあっては、熱可塑性エラストマー（Ｂ）のペレットのみ（熱可塑性エラストマー含有率１００％）を押出成形により製造したフィラメントである。
［比較例３］＜シート試料（７）＞
本実施の形態に係るシート試料（７）にあっては、ポリ乳酸樹脂（Ａ）のペレットのみ（熱可塑性エラストマー含有率０％）を押出成形により製造したシート試料である。
［比較例４］＜シート試料（８）＞
本実施の形態に係るシート試料（８）にあっては、熱可塑性エラストマー（Ｂ）のペレットのみ（熱可塑性エラストマー含有率１００％）を押出成形により製造したシート試料である。
【００２７】
＜試験＞
［試験要領］
【００２８】
Ａ  硬度（シート試料（１）〜（５）、（７）〜（８））
ショアＡ硬度は、ＪＩＳ  Ｋ  ７２１５（プラスチック）に準拠して測定した。具体的には、試験片の厚みは５ｍｍであって、押出成形シートから打ち抜き加工を行って作製した。試験温度は２３℃、試験装置は島津製作所（株）製の島津デュロメータＡである。
ショアＡ硬度が２０以下の場合には、ショアＥ硬度をＪＩＳ  Ｋ  ６２５３（加硫ゴム及び熱可塑性ゴム）に準拠して、島津製作所（株）製の島津デュロメータＥを用いて測定した。その他の条件はショアＡ硬度の測定と同じである。
【００２９】
Ｂ  引張強度及び伸び（シート試料（６））
ＪＩＳ  Ｋ  ６２５１：２０１０に準拠して測定した。具体的には、試験片の厚みは２ｍｍであって、押出成形シートから打ち抜き加工を行って、ダンベル状３号形の形状に作製した（図３）。
引張速度は５００ｍｍ／分、試験温度は２３℃、使用試験機は、東洋精機社製ストログラフＶ１０−Ｄである。
【００３０】
Ｃ  顕微鏡像（シート試料（６））
走査型電子顕微鏡（ＳＥＭ）により測定した。
【００３１】
Ｄ  融点（フィラメント（１）〜（７））
Ｄｕ  Ｐｏｎｔ社製  熱示差分析計９９０型を使用し、昇温２０℃／分で測定し、融解ピークをもとめた。融解温度が明確に観測されない場合には、微量融点測定装置（柳本製作所製）を用い、ポリマーが軟化して流動を始めた温度（軟化点）を融点とした。５回測定し、その平均値を求めた。
【００３２】
Ｅ  ３次元印刷装置による印刷（フィラメント（１）〜（２）、（６））
ヒーター部の設定温度：２３０℃
加工速度（ヘッド速度）：２０〜４０ｍｍ／ｓ
積層高（印刷ピッチ）：０．１ｍｍ
連続印刷時間：印刷所要時間として３０分〜２時間程度かかる立体印刷物を複数回に亘って印刷した。
【００３３】
［試験結果］
Ａ  硬度（シート試料（１）〜（５）、（７）〜（８））
表１は、本実施の形態に係るフィラメントと同じ押出成形によって作成したシート試料（１）〜（５）、（７）〜（８）において、熱可塑性エラストマーの含有率とショアＡ硬度との関係を示す表である。
【表１】
2017136739.tif 000003
また、図１は、本実施の形態に係るフィラメントにおいて、ポリ乳酸樹脂と熱可塑性エラストマーとを合計１００重量％となるように混合させた場合に熱可塑性エラストマーの含有率とショアＡ硬度との関係を示すグラフであり、表１のデータを測定誤差±５としてプロットしたものである。
表１及び図１に示すように、熱可塑性エラストマーの含有率を高くすると、ショアＡ硬度は低下していくことがわかった。
【００３４】
Ｂ  引張強度及び伸び（シート試料（５））
図２（ａ）は、本実施の形態に係るフィラメントと同一の条件にて押出成形したシート試料において、伸びと引張強度との関係を示すグラフ、（ｂ）は、（ａ）のグラフにおいて、伸びが０％〜２００％の範囲を拡大したグラフである。
図３は、図２（ａ）及び（ｂ）の測定に用いたシート試料の平面図である。図３に示すように、押出方向と平行な方向を流れ方向（ＭＤ：Ｍａｃｈｉｎｅ  ｄｉｒｅｃｔｉｏｎ）、押出方向に対して垂直な方向を垂直方向（ＴＤ：Ｔｒａｎｓｖｅｒｓｅ  ｄｉｒｅｃｔｉｏｎ）と定義する。また、伸びと引張強度は、シートの厚さ方向についても参考値として測定した。
図２（ａ）及び（ｂ）に示すように、本実施の形態に係るシート試料にあっては、流れ方向に対して１．２５ＭＰａを加えたところで初めて伸び始め、２．２２ＭＰａを超えたところで破断した。
一方、図２（ａ）及び（ｂ）に示すように、本実施の形態に係るシート試料にあっては、垂直方向に対して０．１ＭＰａを加えたところから伸び始め、１ＭＰａを超えたところで伸びきる結果となった。
以上より、本実施の形態に係るシート試料にあっては、押出方向と平行な方向には伸びにくく（変形しにくく）、押出方向と垂直な方向には伸びやすい（変形しやすい）という異方性を有していることがわかった。
なお、図２（ａ）に示すように、シートの厚さ方向に対しても、垂直方向と同様の伸び及び引張強度を示すことから、本実験結果は試料の形状に依存するものではないといえる。実際に同様の押出成形によって製造したフィラメントにおいても、同様の異方性を有している。
【００３５】
図４（ａ）は、本実施の形態に係るフィラメントと同一の条件にて押出成形したシート試料の斜視図、（ｂ）は、（ａ）のシート試料を走査型電子顕微鏡（ＳＥＭ）にて観察した垂直方向断面図（２００倍）、（ｃ）は、（ｂ）の模式図、（ｄ）は、（ａ）のシート試料を走査型電子顕微鏡（ＳＥＭ）にて観察した流れ方向断面図（２００倍）、（ｅ）は、（ｄ）の模式図である。
図４（ａ）に示すように、図３と同様、押出方向と平行な方向を流れ方向（ＭＤ：Ｍａｃｈｉｎｅ  ｄｉｒｅｃｔｉｏｎ）、押出方向に対して垂直な方向を垂直方向（ＴＤ：Ｔｒａｎｓｖｅｒｓｅ  ｄｉｒｅｃｔｉｏｎ）と定義する。
図４（ｂ）及び（ｃ）、（ｄ）及び（ｅ）に示すように、本実施の形態に係るシート試料にあっては、ポリ乳酸（ＰＬＡ）樹脂の分子鎖が押出方向に平行に配向していることがわかる。
すなわち、図２（ａ）及び（ｂ）に示す結果と、図４（ｂ）及び（ｃ）、（ｄ）及び（ｅ）に示す結果とにより、ポリ乳酸樹脂の分子鎖が配向する、押出方向と平行な方向には伸びにくく（変形しにくく）、ポリ乳酸樹脂の分子鎖が配向していない、押出方向と垂直な方向には伸びやすい（変形しやすい）という異方性を有していることがわかった。
従って、前記した本実施の形態に係るシート試料の変形に対する異方性は、押出成形によってポリ乳酸樹脂の分子鎖が配向することに起因するものであると判断される。
なお、本実施の形態に係るシート試料の変形に対する異方性がポリ乳酸樹脂の分子鎖配向に起因するものであることから、熱可塑性エラストマーの種類にかかわらず、ポリ乳酸樹脂と熱可塑性エラストマーとを混合し、加熱して溶解し、押出成形して製造したフィラメント、又は、シート試料であれば、同様の異方性を発現するものと推察される。
【００３６】
Ｄ  融点（フィラメント（１）〜（７））
表２は、本実施の形態に係るフィラメント（１）〜（７）の融点を測定した結果である。
【表２】
2017136739.tif 000004
表２に示すように、ポリ乳酸樹脂のみのフィラメント（６）が１７０℃である以外は、フィラメント（１）〜（５）、及び（７）は、いずれも１００℃で軟化が始まり、１７０℃で融解した。
本実施の形態に係るフィラメントにあっては、熱可塑性エラストマーの含有率が高くなるにつれて、１００℃において軟化する割合は増えていったが、フィラメントが完全に融解するのは１７０℃であった。
前記のように、ポリ乳酸樹脂の融点が１７０℃、熱可塑性エラストマーの融点が１００〜１７０℃であることから、本実施の形態に係るフィラメントにあっては、ポリ乳酸樹脂と熱可塑性エラストマーとが十分に分散して存在していると判断される。
【００３７】
Ｅ  ３次元印刷装置（フィラメント（１）〜（３）、（６））
本実施の形態に係るフィラメント（１）〜（３）、（６）を使用した印刷試験では、印刷所要時間として３０分〜２時間程度かかる立体印刷物を１００個以上印刷したが、いずれのフィラメントにおいても、ヘッドまでの搬送過程又はヘッド内において、フィラメントが折れ曲がって搬送不能になる、いわゆるジャミングという現象が発生することはなく、これに起因するフィラメントの供給不良や成形不良はなかった。
なお、本実施の形態に係る３次元印刷装置にあっては、ヒーター部を２３０℃に設定することによって、熱可塑性エラストマーの含有率の異なるフィラメント（１）〜（３）、（６）を用いた場合であっても、ヒーター部の設定を変化させることなく使用することができた。
また、表１に示すように、本実施の形態に係るフィラメント（２）及び（３）は、夫々、ショアＡ硬度が８５〜９５及び７５〜８５相当の軟質フィラメントであるが、これらの軟質フィラメントを用いて印刷ができたことから、柔軟性を必要とする部品等の成形品の製作が可能となった。
【００３８】
また、２種類の材料を同時に使用できるディアルヘッドタイプの３次元印刷装置において、本実施の形態に係るフィラメントを目的物を支持するためのサポート材として使用した場合には、支持物としての十分な強度を有すると共に、目的物からサポート材を簡単に剥離することができることがわかった。
【００３９】
[作用・効果]
以上のように、本実施の形態に係るフィラメントにあっては、硬度の大きいポリ乳酸と硬度の小さい熱可塑性エラストマーとを含有するので、表１及び図１に示すように、ポリ乳酸と熱可塑性エラストマーとの割合によって、硬度を連続的に変化させることができる。
一方で、表２に示すように、本実施の形態に係るフィラメントにあっては、ポリ乳酸の融点が熱可塑性エラストマーの融点とほぼ同じであるので、ポリ乳酸と熱可塑性エラストマーとの割合にかかわらず、ほぼ一定の融点を示す。
従って、融点がほぼ一定でありながら、ポリ乳酸の硬度と熱可塑性エラストマーの硬度との間の任意の硬度を有するフィラメントを提供することができる。
その結果、ポリ乳酸と熱可塑性エラストマーとを含有するフィラメントにおいて、硬度の大きいポリ乳酸を一定の割合以上含むものについては、一般的な熱溶解積層法（ＦＤＭ）の３次元印刷装置の原料フィラメントとして、ヒーターによって溶解しうる融点と、搬送中に折れ曲がることのない一定以上の硬度との２つの条件を満たすフィラメントを提供することができる。
【００４０】
また、表１及び図１に示すように、本実施の形態に係るフィラメントの製造方法にあっては、硬度の大きいポリ乳酸樹脂と硬度の小さい熱可塑性エラストマーとが任意の割合で混合されたフィラメントが押出成形により製造されるので、ポリ乳酸と熱可塑性エラストマーとの割合によって、ポリ乳酸の硬度と熱可塑性エラストマーの硬度との間の任意の硬度を有するフィラメントに成形することができる。
一方で、表２に示すように、本実施の形態に係るフィラメントの製造方法にあっては、ポリ乳酸の融点が熱可塑性エラストマーの融点とほぼ同じであるので、ポリ乳酸と熱可塑性エラストマーとの割合にかかわらず、ほぼ一定の融点を示すフィラメントに成形することができる。
その結果、融点がほぼ一定でありながら、ポリ乳酸の硬度と熱可塑性エラストマーの硬度との間の任意の硬度を有するフィラメントを成形することができるフィラメントの製造方法を提供することができる。
【００４１】
また、本実施の形態に係るフィラメントの製造方法にあっては、フィラメントを押出成形により製造することによって、図２（ａ）及び（ｂ）に示すように、成形されたフィラメントは押出方向には変形しにくく、押出方向と直交する方向には変形しやすいという異方性を有している。
従って、本実施の形態に係るフィラメントの製造方法により成形されたフィラメントを熱溶解積層法（ＦＤＭ）の３次元印刷装置の原料フィラメントとして用いた場合には、ヘッドまでの搬送方向がフィラメントの押出方向と一致するため、ヘッドまでの搬送方向に対してフィラメントが剛性を有する。
その結果、ヘッドまでの搬送過程、又は、ヘッド内においてフィラメントが折れ曲がって搬送不能になる、いわゆるジャミングという現象が発生してしまうという事態を防止することができる。
【００４２】
また、一般に３次元印刷装置においてフィラメントを搬送する際には、溝部を有するドライブギアとローラーとにより挟持しながら繰り出して搬送する。
この際、本実施の形態に係るフィラメントの製造方法により成形されたフィラメントを熱溶解積層法（ＦＤＭ）の３次元印刷装置の原料フィラメントとして用いた場合には、ドライブギアとローラーとにより挟持された際に、フィラメントがドライブギアの溝部に強く押し付けられるが、押し付けられる方向は、フィラメントの押出方向と直交する方向であるため、前記のようにフィラメントが変形しやすい。
その結果、フィラメントがドライブギアの溝部に合わせて変形し、ドライブギアの溝部に噛み合うことによって、フィラメントの滑りを防止することができる。
【００４３】
従って、熱溶解積層法（ＦＤＭ）を利用した３次元印刷装置において、本実施の形態に係るフィラメントを用いれば、長時間に亘って安定的に立体造形物を印刷することができる。
その結果、本実施の形態に係るフィラメントによって、柔軟性のある大型の立体造形品や精度の高い立体造形品を得ることができる。
【産業上の利用可能性】
【００４４】
本発明に係るフィラメント及びフィラメントの製造方法は、熱溶解積層法（ＦＤＭ）を利用した３次元印刷装置によって印刷される印刷物の原料として用いられるフィラメント及びそのフィラメントの製造に広く利用することができるので、産業上利用可能性を有している。
【図１】
2017136739.tif 000005
【図２】
2017136739.tif 000006
【図３】
2017136739.tif 000007
【図４】
2017136739.tif 000008
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
熱溶解積層法（ＦＤＭ）を利用した３次元印刷装置によって印刷される印刷物の原料として用いられるフィラメントであって、
ポリ乳酸樹脂と、スチレン系樹脂及び鉱物油系可塑剤を２５：７５から３０：７０までの任意の割合で含有する熱可塑性エラストマーとを１：１から１０：１までの任意の割合で含有することを特徴とするフィラメント。
【請求項２】
熱溶解積層法（ＦＤＭ）を利用した３次元印刷装置によって印刷される印刷物の原料として用いられるフィラメントの製造方法であって、
ポリ乳酸樹脂と、スチレン系樹脂及び鉱物油系可塑剤を２５：７５から３０：７０までの任意の割合で含有する熱可塑性エラストマーとを１：１から１０：１までの任意の割合で合計１００重量％となるように混合し、加熱して溶解し、押出成形によりフィラメントを製造することを特徴とするフィラメントの製造方法。
【手続補正２】
【補正対象書類名】明細書
【補正対象項目名】全文
【補正方法】変更
【補正の内容】
【発明の詳細な説明】
【技術分野】
【０００１】
本発明は、熱溶解積層法（ＦＤＭ）を利用した３次元印刷装置によって印刷される印刷物の原料として用いられるフィラメント及びフィラメントの製造方法に関する。
【背景技術】
【０００２】
従来より、試作品や治具等の立体造形品の作成には３次元印刷装置が利用されている。３次元印刷装置は３Ｄプリンターとも称され、３次元印刷装置はコンピュータ上に取り込まれた立体図面データに従って樹脂等の原材料によって立体造形品を作成することができる。
【０００３】
立体造形品を形成する方法には種々の方法があり、その１つに熱溶解積層法（ＦＤＭ）が存在する。熱溶解積層法（ＦＤＭ）は、熱可塑性樹脂等の原料フィラメントをヘッドに設けられたヒーターにより加熱溶解しながらノズルから吐出し、ノズルを例えば平面方向に稼動させて立体造形品の第一層を形成し、次に第一層の上面に第二層、第三層というように積層させていくことにより立体造形品を得る方法である。
熱溶解積層法（ＦＤＭ）の３次元印刷装置は、レーザーや粉末焼結による造形法を利用した３次元印刷装置と比べて安価であり広く普及している。
【０００４】
このような従来の熱溶解積層法（ＦＤＭ）の３次元印刷装置にあっては、例えば、ＡＢＳ樹脂やポリ乳酸（ＰＬＡ）樹脂といった、ショアＡ硬度が大きい硬質樹脂であって、比較的低融点の樹脂からなるフィラメントを用いて立体造形物を印刷していた。
一方で、原料のフィラメントとして硬質フィラメントよりもショアＡ硬度が小さい軟質フィラメントを用いて印刷することができれば、柔軟性を必要とする部品等の成形品の製作が可能となり、利用範囲はさらに広がることとなる。
【０００５】
しかしながら、一般的な熱溶解積層法（ＦＤＭ）の３次元印刷装置の原料フィラメントとして軟質フィラメントを用いると、フィラメント自体の剛性がないため、ヘッドまでの搬送過程、又は、ヘッド内においてフィラメントが折れ曲がって搬送不能になる、いわゆるジャミングという現象が発生してしまうという不具合があった。
また従来より、軟質フィラメントを使用することが出来る熱溶解積層法（ＦＤＭ）の３次元印刷装置も存在したが、軟質フィラメントの専用機となり、汎用性がなく、また高価なものとなるため、手軽に使用するには不向きであった。
【０００６】
以上より、一般的な熱溶解積層法（ＦＤＭ）の３次元印刷装置の原料フィラメントとしては、ヒーターによって溶解しうる融点と、搬送中に折れ曲がることのない一定以上の硬度との主に２つの条件を満たす必要がある。
しかし、従来の原料フィラメントにあっては、単一成分からなる原料を選択して用いていたに過ぎなかったため、前記２つの条件を満たすようなフィラメントは限定され、任意の硬度の成形品を製作することができなかった。
本件特許出願人はこのような観点から先行技術調査を行ったが、前記不具合を解消するような技術は発見できなかった。
【特許文献１】特表第２０１６−５０１１３７号公報
【発明の開示】
【発明が解決しようとする課題】
【０００７】
本発明は、以上のような従来からの不具合を解消するためのものであって、その課題は、熱溶解積層法（ＦＤＭ）の３次元印刷装置に用いられる原料フィラメントであって、搬送中に折れ曲がることのない軟質フィラメント、及び、任意の硬度に成形することができるフィラメントの製造方法を提供することにある。
【課題を解決するための手段】
【０００８】
前記課題を解決するために、請求項１に記載の発明にあっては、熱溶解積層法（ＦＤＭ）を利用した３次元印刷装置によって印刷される印刷物の原料として用いられるフィラメントであって、ポリ乳酸樹脂と、スチレン系樹脂及び鉱物油系可塑剤を２５：７５から３０：７０までの任意の割合で含有する熱可塑性エラストマーとを１：１から１０：１までの任意の割合で含有することを特徴とする。
【０００９】
「ポリ乳酸（ＰＬＡ）樹脂」は、乳酸をエステル結合によって重合して生成する合成樹脂である。融点が１７０℃でショアＡ硬度が１００以上である。
ここで、ショアＡ硬度とは、ＪＩＳ  Ｋ  ７２１５（プラスチック）、又はＪＩＳ  Ｋ  ６２５３（加硫ゴム及び熱可塑性ゴム）に規定された方法においてタイプＡデュロメータを用いて測定される硬度である。樹脂やゴムにおける硬質及び軟質の定義は種々のものがあるが、ここではショアＡ硬度が９５以上のものを硬質、ショアＡ硬度が９５以下のものを軟質と呼ぶこととする。
また、「スチレン系樹脂」は、スチレン系エラストマーを含む概念である。
スチレン系エラストマーとは、ポリスチレンとポリエチレン−ポリブチレンとをブロック共重合させた熱可塑性エラストマーであり、ポリスチレンのドメインが物理架橋点となり架橋ゴムの架橋点に相当する役割を果たすため、弾性体としての性質を示す。一方で、１４０〜２３０℃の射出または押出成形可能な温度になるとポリスチレン部分もポリエチレン・ポリブチレンの部分も共に溶融され、熱可塑性樹脂としての流動特性を示す。
「可塑剤」は、熱可塑性合成樹脂に加えて柔軟性や対候性を改良するための添加薬品類の総称である。
「鉱物油」は、鉱油とも呼ばれ、石油（原油）、天然ガス、石炭など地下資源由来の炭化水素化合物もしくは不純物をも含んだ混合物の総称である。一般的には、鉱物油は、パラフィン系オイル、ナフテン系オイルまたは高級脂肪酸のいずれかに分類される。
【００１０】
請求項２に記載の発明にあっては、熱溶解積層法（ＦＤＭ）を利用した３次元印刷装置によって印刷される印刷物の原料として用いられるフィラメントの製造方法であって、ポリ乳酸樹脂と、スチレン系樹脂及び鉱物油系可塑剤を２５：７５から３０：７０までの任意の割合で含有する熱可塑性エラストマーとを１：１から１０：１までの任意の割合で合計１００重量％となるように混合し、加熱して溶解し、押出成形によりフィラメントを製造することを特徴とする。
従って、ポリ乳酸樹脂と、スチレン系樹脂及び鉱物油系可塑剤を２５：７５から３０：７０までの任意の割合で含有する熱可塑性エラストマーとが１：１から１０：１までの任意の割合で混合されたフィラメントが押出成形により製造される。
【発明の効果】
【００１１】
請求項１に記載のフィラメントにあっては、硬度の大きいポリ乳酸と硬度の小さい熱可塑性エラストマーとを含有するので、ポリ乳酸と熱可塑性エラストマーとの割合によって、硬度を連続的に変化させることができる。
一方で、請求項１に記載のフィラメントにあっては、ポリ乳酸の融点が熱可塑性エラストマーの融点とほぼ同じであるので、ポリ乳酸と熱可塑性エラストマーとの割合にかかわらず、ほぼ一定の融点を示す。
従って、融点がほぼ一定でありながら、ポリ乳酸の硬度と熱可塑性エラストマーの硬度との間の任意の硬度を有するフィラメントを提供することができる。
その結果、ポリ乳酸と熱可塑性エラストマーとを含有するフィラメントにおいて、硬度の大きいポリ乳酸を一定の割合以上含むものについては、一般的な熱溶解積層法（ＦＤＭ）の３次元印刷装置の原料フィラメントとして、ヒーターによって溶解しうる融点と、搬送中に折れ曲がることのない一定以上の硬度との２つの条件を満たすフィラメントを提供することができる。
【００１２】
また、請求項２に記載のフィラメントの製造方法にあっては、硬度の大きいポリ乳酸樹脂と硬度の小さい熱可塑性エラストマーとが１：１から１０：１までの任意の割合で混合されたフィラメントが押出成形により製造されるので、ポリ乳酸と熱可塑性エラストマーとの割合によって、ポリ乳酸の硬度と熱可塑性エラストマーの硬度との間の任意の硬度を有するフィラメントに成形することができる。
一方で、請求項２に記載のフィラメントの製造方法にあっては、ポリ乳酸の融点が熱可塑性エラストマーの融点とほぼ同じであるので、ポリ乳酸と熱可塑性エラストマーとの割合にかかわらず、ほぼ一定の融点を示すフィラメントに成形することができる。
その結果、融点がほぼ一定でありながら、ポリ乳酸の硬度と熱可塑性エラストマーの硬度との間の任意の硬度を有するフィラメントを成形することができるフィラメントの製造方法を提供することができる。
【００１３】
また、請求項２に記載のフィラメントの製造方法にあっては、フィラメントを押出成形により製造することによって、成形されたフィラメントは押出方向には変形しにくく、押出方向と直交する方向には変形しやすいという異方性を有している。
従って、請求項２に記載のフィラメントの製造方法により成形されたフィラメントを熱溶解積層法（ＦＤＭ）の３次元印刷装置の原料フィラメントとして用いた場合には、ヘッドまでの搬送方向がフィラメントの押出方向と一致するため、ヘッドまでの搬送方向に対してフィラメントが剛性を有する。
その結果、ヘッドまでの搬送過程、又は、ヘッド内においてフィラメントが折れ曲がって搬送不能になる、いわゆるジャミングという現象が発生してしまうという事態を防止することができる。
【００１４】
また、一般に３次元印刷装置においてフィラメントを搬送する際には、溝部を有するドライブギアとローラーとにより挟持しながら繰り出して搬送する。
この際、請求項２に記載のフィラメントの製造方法により成形されたフィラメントを熱溶解積層法（ＦＤＭ）の３次元印刷装置の原料フィラメントとして用いた場合には、ドライブギアとローラーとにより挟持された際に、フィラメントがドライブギアの溝部に強く押し付けられるが、押し付けられる方向は、フィラメントの押出方向と直交する方向であるため、前記のようにフィラメントが変形しやすい。
その結果、フィラメントがドライブギアの溝部に合わせて変形し、ドライブギアの溝部に噛み合うことによって、フィラメントの滑りを防止することができる。
従って、ドライブギアによりフィラメントを確実に搬送することができ、長時間に亘って安定して立体造形物を印刷することができる。
【図面の簡単な説明】
【００１５】
【図１】図１は、本実施の形態に係るフィラメントにおいて、ポリ乳酸樹脂と熱可塑性エラストマーとを合計１００重量％となるように混合させた場合に熱可塑性エラストマーの含有率とショアＡ硬度との関係を示すグラフである。
【図２】図２（ａ）は、本実施の形態に係るフィラメントと同一の条件にて押出成形したシート試料において、伸びと引張強度との関係を示すグラフ、（ｂ）は、（ａ）のグラフにおいて、伸びが０％〜２００％の範囲を拡大したグラフである。
【図３】図３は、図２（ａ）及び（ｂ）の測定に用いたシート試料の平面図である。
【図４】図４（ａ）は、本実施の形態に係るフィラメントと同一の条件にて押出成形したシート試料の斜視図、（ｂ）は、（ａ）のシート試料を走査型電子顕微鏡にて観察した垂直方向断面図、（ｃ）は、（ｂ）の模式図、（ｄ）は、（ａ）のシート試料を走査型電子顕微鏡にて観察した流れ方向断面図、（ｅ）は、（ｄ）の模式図である。
【発明を実施するための最良の形態】
【００１６】
以下、実施の形態及び実施例に基づき本発明を詳細に説明する。
［フィラメントの製造工程］
本実施の形態に係るフィラメントは、一般的な押出成形機により製造される。
具体的には、６５φ押出機を用いている。シリンダー温度は、ダイス１５０〜１８０℃、計量部１６０〜２００℃、圧縮部１６０〜２００℃、供給部１５０〜１８０℃である。
また、限界温度は２４０℃、冷却水槽内の冷却水の温度は８〜１５℃、ダイ・サイザー間距離２〜５ｃｍ、引き落とし率０．８７〜０．９２、サイジング方式はドライバキュームである。
本実施の形態に係るフィラメントにあっては、ポリ乳酸樹脂（Ａ）のペレットと熱可塑性エラストマー（Ｂ）のペレットとを合計１００重量％となるように混合した後に、押出成形機の注入口に混合したペレットを入れ、加熱しながらスクリューを回転させ樹脂を溶融させながら送り出し、先端の金型より、押し出して冷却水槽にて冷却・固化させて、直径１．７５ｍｍのフィラメントとして製造する。
【００１７】
[３次元印刷装置]
本実施の形態に係る３次元印刷装置は、熱溶解積層法（ＦＤＭ）を利用しており、データ処理部と前記データ処理部より供給される制御信号に基づいて３次元印刷を行う印刷部とから構成されている。
前記印刷部は、ヒーター部とノズル部とを備えたヘッド部を有し、前記ヘッド部は、原料フィラメントを前記ノズル部へ供給するドライブギアと、ローラーとを有している。前記ドライブギアには、溝部が設けられている。
本実施の形態に係る３次元印刷装置にあっては、原料フィラメントを前記ドライブギアと前記ローラーとにより挟持しながら繰り出して前記ヘッド部へと搬送し、前記ヒーター部によって溶解されたフィラメントが前記ノズル部から吐出されて印刷物が形成されるように構成されている。
【００１８】
［原材料］
Ａ：ポリ乳酸樹脂
本発明におけるポリ乳酸樹脂（Ａ）は純度９５％以上で、５％以下の添加剤を含んでおり、融点は１７０℃である。また、本発明におけるポリ乳酸樹脂（Ａ）は、Ｄ体含有量が１．０モル％以下であるか、または、Ｄ体含有量が９９．０モル％以上であることが必要であり、中でも、０．１〜０．６モル％であるか、または、９９．４〜９９．９モル％であることが好ましい。
Ｄ体含有量がこの範囲内であることにより、結晶性能に優れるため、成形性に優れる（成形サイクルが短くなる）とともに、得られる成形体は耐熱性が向上したものとなる。
【００１９】
Ｂ：熱可塑性エラストマー
本発明における熱可塑性エラストマー（Ｂ）は、スチレン系樹脂（Ｃ）と鉱物油系可塑剤（Ｄ）とを含有する。具体的には、（Ｃ）成分と（Ｄ）成分との重量混合比が、（Ｃ）成分／（Ｄ）成分＝２５／７５〜３０／７０であり、融点は１００〜１７０℃である。
【００２０】
Ｃ：スチレン系樹脂
本発明におけるスチレン系樹脂は、ハードセグメントであるポリスチレンブロックと、ソフトセグメントである共役ジエン重合体ブロックとを有し、低温では加硫ゴム状物性を示し、加熱状態では加熱溶融して流動性を示す。該スチレン系エラストマーとしては、スチレン−ブタジエン−スチレンブロック共重合体（ＳＢＳ）、スチレン−イソプレン−スチレンブロック共重合体（ＳＩＳ）、スチレン−エチレン／ブチレン−スチレンブロック共重合体（ＳＥＢＳ）、スチレン−エチレン／プロピレン−スチレンブロック共重合体（ＳＥＰＳ）、部分水添スチレン−エチレン／ブチレン−スチレンブロック共重合体（部分水添ＳＥＢＳ）、スチレン・（エチレン−エチレン／プロピレン）−スチレンブロック共重合体（ＳＥＥＰＳ）等が例示される。望ましいスチレン系エラストマーはＳＥＢＳ、ＳＥＥＰＳである。ＳＥＢＳやＳＥＥＰＳを使用すると、透明性が向上しかつ優れた滑り止め性が得られる。
本発明におけるスチレン系エラストマーの質量平均分子量は１０万以上２０万以下の範囲でなければならない。質量平均分子量が１０万未満では、引張り強さ、引張り破断伸び等の機械的強度が悪くなり、質量平均分子量が２０万を超えると、透明性が悪くなる。
【００２１】
Ｄ：鉱物油系可塑剤
本発明においては、熱可塑性エラストマーにおける可塑剤として、鉱物油系可塑剤を用いている。本発明にあっては、公知のパラフィン系オイル、ナフテン系オイル等の鉱物油を用いることができるが、その中でも、スチレン系エラストマーに対する相溶性が良好なパラフィンを主成分とした精製石油パラフィン系炭化水素油である鉱物油を用いるのが好ましい。
【実施例】
【００２２】
本発明に係る製造方法に基づき、ポリ乳酸樹脂（Ａ）と熱可塑性エラストマー（Ｂ）との割合を変化させ、熱可塑性エラストマーの含有率の異なるフィラメントを製造した。なお、本実施の形態にかかるフィラメント及びフィラメントの製造方法は、以下の実施例に限定されるものではなく、本発明の要旨を逸脱しない範囲内において種々の変更を加えることができる。
［製造例１］＜フィラメント（１）の調製＞
本実施の形態に係るフィラメント（１）にあっては、ポリ乳酸樹脂（Ａ）のペレットを１０重量部に対して、熱可塑性エラストマー（Ｂ）のペレットを１重量部の割合（熱可塑性エラストマー含有率９．１％）で混合した後に、押出成形により製造したフィラメントである。
［製造例２］＜フィラメント（２）の製造＞
本実施の形態に係るフィラメント（２）にあっては、ポリ乳酸樹脂（Ａ）のペレットを２重量部に対して、熱可塑性エラストマー（Ｂ）のペレットを１重量部の割合（熱可塑性エラストマー含有率３３．３％）で混合した後に、押出成形により製造したフィラメントである。
［製造例３］＜フィラメント（３）の製造＞
本実施の形態に係るフィラメント（３）にあっては、ポリ乳酸樹脂（Ａ）のペレットを１重量部に対して、熱可塑性エラストマー（Ｂ）のペレットを１重量部の割合（熱可塑性エラストマー含有率５０％）で混合した後に、押出成形により製造したフィラメントである。
［製造例４］＜フィラメント（４）の製造＞
本実施の形態に係るフィラメント（４）にあっては、ポリ乳酸樹脂（Ａ）のペレットを１重量部に対して、熱可塑性エラストマー（Ｂ）のペレットを２重量部の割合（熱可塑性エラストマー含有率６６．７％）で混合した後に、押出成形により製造したフィラメントである。
［製造例５］＜フィラメント（５）の製造＞
本実施の形態に係るフィラメント（５）にあっては、ポリ乳酸樹脂（Ａ）のペレットを１０重量部に対して、熱可塑性エラストマー（Ｂ）のペレットを１重量部の割合（熱可塑性エラストマー含有率９０．９％）で混合した後に、押出成形により製造したフィラメントである。
［製造例６〜１０］＜シート試料（１）〜（５）の製造＞
本実施の形態に係るシート試料（１）〜（５）にあっては、ポリ乳酸樹脂（Ａ）と熱可塑性エラストマー（Ｂ）との割合が、夫々、前記フィラメント（１）〜（５）と同一であって、押出成形により製造したシート試料である。
［製造例１１］＜シート試料（６）の製造＞
本実施の形態に係るシート試料（６）にあっては、ポリ乳酸樹脂（Ａ）のペレットを３重量部に対して、熱可塑性エラストマー（Ｂ）のペレットを７重量部の割合（熱可塑性エラストマー含有率７０％）で混合した後に、押出成形により製造したシート試料である。
［比較例１］＜フィラメント（６）＞
本実施の形態に係るフィラメント（６）にあっては、ポリ乳酸樹脂（Ａ）のペレットのみ（熱可塑性エラストマー含有率０％）を押出成形により製造したフィラメントである。
［比較例２］＜フィラメント（７）＞
本実施の形態に係るフィラメント（７）にあっては、熱可塑性エラストマー（Ｂ）のペレットのみ（熱可塑性エラストマー含有率１００％）を押出成形により製造したフィラメントである。
［比較例３］＜シート試料（７）＞
本実施の形態に係るシート試料（７）にあっては、ポリ乳酸樹脂（Ａ）のペレットのみ（熱可塑性エラストマー含有率０％）を押出成形により製造したシート試料である。
［比較例４］＜シート試料（８）＞
本実施の形態に係るシート試料（８）にあっては、熱可塑性エラストマー（Ｂ）のペレットのみ（熱可塑性エラストマー含有率１００％）を押出成形により製造したシート試料である。
【００２３】
＜試験＞
［試験要領］
【００２４】
Ａ  硬度（シート試料（１）〜（５）、（７）〜（８））
ショアＡ硬度は、ＪＩＳ  Ｋ  ７２１５（プラスチック）に準拠して測定した。具体的には、試験片の厚みは５ｍｍであって、押出成形シートから打ち抜き加工を行って作製した。試験温度は２３℃、試験装置は島津製作所（株）製の島津デュロメータＡである。
ショアＡ硬度が２０以下の場合には、ショアＥ硬度をＪＩＳ  Ｋ  ６２５３（加硫ゴム及び熱可塑性ゴム）に準拠して、島津製作所（株）製の島津デュロメータＥを用いて測定した。その他の条件はショアＡ硬度の測定と同じである。
【００２５】
Ｂ  引張強度及び伸び（シート試料（６））
ＪＩＳ  Ｋ  ６２５１：２０１０に準拠して測定した。具体的には、試験片の厚みは２ｍｍであって、押出成形シートから打ち抜き加工を行って、ダンベル状３号形の形状に作製した（図３）。
引張速度は５００ｍｍ／分、試験温度は２３℃、使用試験機は、東洋精機社製ストログラフＶ１０−Ｄである。
【００２６】
Ｃ  顕微鏡像（シート試料（６））
走査型電子顕微鏡（ＳＥＭ）により測定した。
【００２７】
Ｄ  融点（フィラメント（１）〜（７））
Ｄｕ  Ｐｏｎｔ社製  熱示差分析計９９０型を使用し、昇温２０℃／分で測定し、融解ピークをもとめた。融解温度が明確に観測されない場合には、微量融点測定装置（柳本製作所製）を用い、ポリマーが軟化して流動を始めた温度（軟化点）を融点とした。５回測定し、その平均値を求めた。
【００２８】
Ｅ  ３次元印刷装置による印刷（フィラメント（１）〜（２）、（６））
ヒーター部の設定温度：２３０℃
加工速度（ヘッド速度）：２０〜４０ｍｍ／ｓ
積層高（印刷ピッチ）：０．１ｍｍ
連続印刷時間：印刷所要時間として３０分〜２時間程度かかる立体印刷物を複数回に亘って印刷した。
【００２９】
［試験結果］
Ａ  硬度（シート試料（１）〜（５）、（７）〜（８））
表１は、本実施の形態に係るフィラメントと同じ押出成形によって作成したシート試料（１）〜（５）、（７）〜（８）において、熱可塑性エラストマーの含有率とショアＡ硬度との関係を示す表である。
【表１】
2017136739.tif 000009
また、図１は、本実施の形態に係るフィラメントにおいて、ポリ乳酸樹脂と熱可塑性エラストマーとを合計１００重量％となるように混合させた場合に熱可塑性エラストマーの含有率とショアＡ硬度との関係を示すグラフであり、表１のデータを測定誤差±５としてプロットしたものである。
表１及び図１に示すように、熱可塑性エラストマーの含有率を高くすると、ショアＡ硬度は低下していくことがわかった。
【００３０】
Ｂ  引張強度及び伸び（シート試料（５））
図２（ａ）は、本実施の形態に係るフィラメントと同一の条件にて押出成形したシート試料において、伸びと引張強度との関係を示すグラフ、（ｂ）は、（ａ）のグラフにおいて、伸びが０％〜２００％の範囲を拡大したグラフである。
図３は、図２（ａ）及び（ｂ）の測定に用いたシート試料の平面図である。図３に示すように、押出方向と平行な方向を流れ方向（ＭＤ：Ｍａｃｈｉｎｅ  ｄｉｒｅｃｔｉｏｎ）、押出方向に対して垂直な方向を垂直方向（ＴＤ：Ｔｒａｎｓｖｅｒｓｅ  ｄｉｒｅｃｔｉｏｎ）と定義する。また、伸びと引張強度は、シートの厚さ方向についても参考値として測定した。
図２（ａ）及び（ｂ）に示すように、本実施の形態に係るシート試料にあっては、流れ方向に対して１．２５ＭＰａを加えたところで初めて伸び始め、２．２２ＭＰａを超えたところで破断した。
一方、図２（ａ）及び（ｂ）に示すように、本実施の形態に係るシート試料にあっては、垂直方向に対して０．１ＭＰａを加えたところから伸び始め、１ＭＰａを超えたところで伸びきる結果となった。
以上より、本実施の形態に係るシート試料にあっては、押出方向と平行な方向には伸びにくく（変形しにくく）、押出方向と垂直な方向には伸びやすい（変形しやすい）という異方性を有していることがわかった。
なお、図２（ａ）に示すように、シートの厚さ方向に対しても、垂直方向と同様の伸び及び引張強度を示すことから、本実験結果は試料の形状に依存するものではないといえる。実際に同様の押出成形によって製造したフィラメントにおいても、同様の異方性を有している。
【００３１】
図４（ａ）は、本実施の形態に係るフィラメントと同一の条件にて押出成形したシート試料の斜視図、（ｂ）は、（ａ）のシート試料を走査型電子顕微鏡（ＳＥＭ）にて観察した垂直方向断面図（２００倍）、（ｃ）は、（ｂ）の模式図、（ｄ）は、（ａ）のシート試料を走査型電子顕微鏡（ＳＥＭ）にて観察した流れ方向断面図（２００倍）、（ｅ）は、（ｄ）の模式図である。
図４（ａ）に示すように、図３と同様、押出方向と平行な方向を流れ方向（ＭＤ：Ｍａｃｈｉｎｅ  ｄｉｒｅｃｔｉｏｎ）、押出方向に対して垂直な方向を垂直方向（ＴＤ：Ｔｒａｎｓｖｅｒｓｅ  ｄｉｒｅｃｔｉｏｎ）と定義する。
図４（ｂ）及び（ｃ）、（ｄ）及び（ｅ）に示すように、本実施の形態に係るシート試料にあっては、ポリ乳酸（ＰＬＡ）樹脂の分子鎖が押出方向に平行に配向していることがわかる。
すなわち、図２（ａ）及び（ｂ）に示す結果と、図４（ｂ）及び（ｃ）、（ｄ）及び（ｅ）に示す結果とにより、ポリ乳酸樹脂の分子鎖が配向する、押出方向と平行な方向には伸びにくく（変形しにくく）、ポリ乳酸樹脂の分子鎖が配向していない、押出方向と垂直な方向には伸びやすい（変形しやすい）という異方性を有していることがわかった。
従って、前記した本実施の形態に係るシート試料の変形に対する異方性は、押出成形によってポリ乳酸樹脂の分子鎖が配向することに起因するものであると判断される。
なお、本実施の形態に係るシート試料の変形に対する異方性がポリ乳酸樹脂の分子鎖配向に起因するものであることから、熱可塑性エラストマーの種類にかかわらず、ポリ乳酸樹脂と熱可塑性エラストマーとを混合し、加熱して溶解し、押出成形して製造したフィラメント、又は、シート試料であれば、同様の異方性を発現するものと推察される。
【００３２】
Ｄ  融点（フィラメント（１）〜（７））
表２は、本実施の形態に係るフィラメント（１）〜（７）の融点を測定した結果である。
【表２】
2017136739.tif 000010
表２に示すように、ポリ乳酸樹脂のみのフィラメント（６）が１７０℃である以外は、フィラメント（１）〜（５）、及び（７）は、いずれも１００℃で軟化が始まり、１７０℃で融解した。
本実施の形態に係るフィラメントにあっては、熱可塑性エラストマーの含有率が高くなるにつれて、１００℃において軟化する割合は増えていったが、フィラメントが完全に融解するのは１７０℃であった。
前記のように、ポリ乳酸樹脂の融点が１７０℃、熱可塑性エラストマーの融点が１００〜１７０℃であることから、本実施の形態に係るフィラメントにあっては、ポリ乳酸樹脂と熱可塑性エラストマーとが十分に分散して存在していると判断される。
【００３３】
Ｅ  ３次元印刷装置（フィラメント（１）〜（３）、（６））
本実施の形態に係るフィラメント（１）〜（３）、（６）を使用した印刷試験では、印刷所要時間として３０分〜２時間程度かかる立体印刷物を１００個以上印刷したが、いずれのフィラメントにおいても、ヘッドまでの搬送過程又はヘッド内において、フィラメントが折れ曲がって搬送不能になる、いわゆるジャミングという現象が発生することはなく、これに起因するフィラメントの供給不良や成形不良はなかった。
なお、本実施の形態に係る３次元印刷装置にあっては、ヒーター部を２３０℃に設定することによって、熱可塑性エラストマーの含有率の異なるフィラメント（１）〜（３）、（６）を用いた場合であっても、ヒーター部の設定を変化させることなく使用することができた。
また、表１に示すように、本実施の形態に係るフィラメント（２）及び（３）は、夫々、ショアＡ硬度が８５〜９５及び７５〜８５相当の軟質フィラメントであるが、これらの軟質フィラメントを用いて印刷ができたことから、柔軟性を必要とする部品等の成形品の製作が可能となった。
【００３４】
また、２種類の材料を同時に使用できるディアルヘッドタイプの３次元印刷装置において、本実施の形態に係るフィラメントを目的物を支持するためのサポート材として使用した場合には、支持物としての十分な強度を有すると共に、目的物からサポート材を簡単に剥離することができることがわかった。
【００３５】
[作用・効果]
以上のように、本実施の形態に係るフィラメントにあっては、硬度の大きいポリ乳酸と硬度の小さい熱可塑性エラストマーとを含有するので、表１及び図１に示すように、ポリ乳酸と熱可塑性エラストマーとの割合によって、硬度を連続的に変化させることができる。
一方で、表２に示すように、本実施の形態に係るフィラメントにあっては、ポリ乳酸の融点が熱可塑性エラストマーの融点とほぼ同じであるので、ポリ乳酸と熱可塑性エラストマーとの割合にかかわらず、ほぼ一定の融点を示す。
従って、融点がほぼ一定でありながら、ポリ乳酸の硬度と熱可塑性エラストマーの硬度との間の任意の硬度を有するフィラメントを提供することができる。
その結果、ポリ乳酸と熱可塑性エラストマーとを含有するフィラメントにおいて、硬度の大きいポリ乳酸を一定の割合以上含むものについては、一般的な熱溶解積層法（ＦＤＭ）の３次元印刷装置の原料フィラメントとして、ヒーターによって溶解しうる融点と、搬送中に折れ曲がることのない一定以上の硬度との２つの条件を満たすフィラメントを提供することができる。
【００３６】
また、表１及び図１に示すように、本実施の形態に係るフィラメントの製造方法にあっては、硬度の大きいポリ乳酸樹脂と硬度の小さい熱可塑性エラストマーとが任意の割合で混合されたフィラメントが押出成形により製造されるので、ポリ乳酸と熱可塑性エラストマーとの割合によって、ポリ乳酸の硬度と熱可塑性エラストマーの硬度との間の任意の硬度を有するフィラメントに成形することができる。
一方で、表２に示すように、本実施の形態に係るフィラメントの製造方法にあっては、ポリ乳酸の融点が熱可塑性エラストマーの融点とほぼ同じであるので、ポリ乳酸と熱可塑性エラストマーとの割合にかかわらず、ほぼ一定の融点を示すフィラメントに成形することができる。
その結果、融点がほぼ一定でありながら、ポリ乳酸の硬度と熱可塑性エラストマーの硬度との間の任意の硬度を有するフィラメントを成形することができるフィラメントの製造方法を提供することができる。
【００３７】
また、本実施の形態に係るフィラメントの製造方法にあっては、フィラメントを押出成形により製造することによって、図２（ａ）及び（ｂ）に示すように、成形されたフィラメントは押出方向には変形しにくく、押出方向と直交する方向には変形しやすいという異方性を有している。
従って、本実施の形態に係るフィラメントの製造方法により成形されたフィラメントを熱溶解積層法（ＦＤＭ）の３次元印刷装置の原料フィラメントとして用いた場合には、ヘッドまでの搬送方向がフィラメントの押出方向と一致するため、ヘッドまでの搬送方向に対してフィラメントが剛性を有する。
その結果、ヘッドまでの搬送過程、又は、ヘッド内においてフィラメントが折れ曲がって搬送不能になる、いわゆるジャミングという現象が発生してしまうという事態を防止することができる。
【００３８】
また、一般に３次元印刷装置においてフィラメントを搬送する際には、溝部を有するドライブギアとローラーとにより挟持しながら繰り出して搬送する。
この際、本実施の形態に係るフィラメントの製造方法により成形されたフィラメントを熱溶解積層法（ＦＤＭ）の３次元印刷装置の原料フィラメントとして用いた場合には、ドライブギアとローラーとにより挟持された際に、フィラメントがドライブギアの溝部に強く押し付けられるが、押し付けられる方向は、フィラメントの押出方向と直交する方向であるため、前記のようにフィラメントが変形しやすい。
その結果、フィラメントがドライブギアの溝部に合わせて変形し、ドライブギアの溝部に噛み合うことによって、フィラメントの滑りを防止することができる。
【００３９】
従って、熱溶解積層法（ＦＤＭ）を利用した３次元印刷装置において、本実施の形態に係るフィラメントを用いれば、長時間に亘って安定的に立体造形物を印刷することができる。
その結果、本実施の形態に係るフィラメントによって、柔軟性のある大型の立体造形品や精度の高い立体造形品を得ることができる。
【産業上の利用可能性】
【００４０】
本発明に係るフィラメント及びフィラメントの製造方法は、熱溶解積層法（ＦＤＭ）を利用した３次元印刷装置によって印刷される印刷物の原料として用いられるフィラメント及びそのフィラメントの製造に広く利用することができるので、産業上利用可能性を有している。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
熱溶解積層法（ＦＤＭ）を利用した３次元印刷装置によって印刷される印刷物の原料として用いられるフィラメントであって、
ポリ乳酸樹脂と、スチレン系樹脂及び鉱物油系可塑剤を重量混合比が２５：７５から重量混合比が３０：７０までの任意の割合で含有する熱可塑性エラストマーとを１重量部：１重量部から１０重量部：１重量部までの任意の割合で含有することを特徴とするフィラメント。
【請求項２】
熱溶解積層法（ＦＤＭ）を利用した３次元印刷装置によって印刷される印刷物の原料として用いられるフィラメントの製造方法であって、
ポリ乳酸樹脂と、スチレン系樹脂及び鉱物油系可塑剤を重量混合比が２５：７５から重量混合比が３０：７０までの任意の割合で含有する熱可塑性エラストマーとを１重量部：１重量部から１０重量部：１重量部までの任意の割合で合計１００重量％となるように混合し、加熱して溶解し、押出成形によりフィラメントを製造することを特徴とするフィラメントの製造方法。
【手続補正２】
【補正対象書類名】明細書
【補正対象項目名】全文
【補正方法】変更
【補正の内容】
【発明の詳細な説明】
【技術分野】
【０００１】
本発明は、熱溶解積層法（ＦＤＭ）を利用した３次元印刷装置によって印刷される印刷物の原料として用いられるフィラメント及びフィラメントの製造方法に関する。
【背景技術】
【０００２】
従来より、試作品や治具等の立体造形品の作成には３次元印刷装置が利用されている。３次元印刷装置は３Ｄプリンターとも称され、３次元印刷装置はコンピュータ上に取り込まれた立体図面データに従って樹脂等の原材料によって立体造形品を作成することができる。
【０００３】
立体造形品を形成する方法には種々の方法があり、その１つに熱溶解積層法（ＦＤＭ）が存在する。熱溶解積層法（ＦＤＭ）は、熱可塑性樹脂等の原料フィラメントをヘッドに設けられたヒーターにより加熱溶解しながらノズルから吐出し、ノズルを例えば平面方向に稼動させて立体造形品の第一層を形成し、次に第一層の上面に第二層、第三層というように積層させていくことにより立体造形品を得る方法である。
熱溶解積層法（ＦＤＭ）の３次元印刷装置は、レーザーや粉末焼結による造形法を利用した３次元印刷装置と比べて安価であり広く普及している。
【０００４】
このような従来の熱溶解積層法（ＦＤＭ）の３次元印刷装置にあっては、例えば、ＡＢＳ樹脂やポリ乳酸（ＰＬＡ）樹脂といった、ショアＡ硬度が大きい硬質樹脂であって、比較的低融点の樹脂からなるフィラメントを用いて立体造形物を印刷していた。
一方で、原料のフィラメントとして硬質フィラメントよりもショアＡ硬度が小さい軟質フィラメントを用いて印刷することができれば、柔軟性を必要とする部品等の成形品の製作が可能となり、利用範囲はさらに広がることとなる。
【０００５】
しかしながら、一般的な熱溶解積層法（ＦＤＭ）の３次元印刷装置の原料フィラメントとして軟質フィラメントを用いると、フィラメント自体の剛性がないため、ヘッドまでの搬送過程、又は、ヘッド内においてフィラメントが折れ曲がって搬送不能になる、いわゆるジャミングという現象が発生してしまうという不具合があった。
また従来より、軟質フィラメントを使用することが出来る熱溶解積層法（ＦＤＭ）の３次元印刷装置も存在したが、軟質フィラメントの専用機となり、汎用性がなく、また高価なものとなるため、手軽に使用するには不向きであった。
【０００６】
以上より、一般的な熱溶解積層法（ＦＤＭ）の３次元印刷装置の原料フィラメントとしては、ヒーターによって溶解しうる融点と、搬送中に折れ曲がることのない一定以上の硬度との主に２つの条件を満たす必要がある。
しかし、従来の原料フィラメントにあっては、単一成分からなる原料を選択して用いていたに過ぎなかったため、前記２つの条件を満たすようなフィラメントは限定され、任意の硬度の成形品を製作することができなかった。
本件特許出願人はこのような観点から先行技術調査を行ったが、前記不具合を解消するような技術は発見できなかった。
【特許文献１】特表第２０１６−５０１１３７号公報
【発明の開示】
【発明が解決しようとする課題】
【０００７】
本発明は、以上のような従来からの不具合を解消するためのものであって、その課題は、熱溶解積層法（ＦＤＭ）の３次元印刷装置に用いられる原料フィラメントであって、搬送中に折れ曲がることのない軟質フィラメント、及び、任意の硬度に成形することができるフィラメントの製造方法を提供することにある。
【課題を解決するための手段】
【０００８】
前記課題を解決するために、請求項１に記載の発明にあっては、熱溶解積層法（ＦＤＭ）を利用した３次元印刷装置によって印刷される印刷物の原料として用いられるフィラメントであって、ポリ乳酸樹脂と、スチレン系樹脂及び鉱物油系可塑剤を重量混合比が２５：７５から重量混合比が３０：７０までの任意の割合で含有する熱可塑性エラストマーとを１重量部：１重量部から１０重量部：１重量部までの任意の割合で含有することを特徴とする
【０００９】
「ポリ乳酸（ＰＬＡ）樹脂」は、乳酸をエステル結合によって重合して生成する合成樹脂である。融点が１７０℃でショアＡ硬度が１００以上である。
ここで、ショアＡ硬度とは、ＪＩＳ  Ｋ  ７２１５（プラスチック）、又はＪＩＳ  Ｋ  ６２５３（加硫ゴム及び熱可塑性ゴム）に規定された方法においてタイプＡデュロメータを用いて測定される硬度である。樹脂やゴムにおける硬質及び軟質の定義は種々のものがあるが、ここではショアＡ硬度が９５以上のものを硬質、ショアＡ硬度が９５以下のものを軟質と呼ぶこととする。
また、「スチレン系樹脂」は、スチレン系エラストマーを含む概念である。
スチレン系エラストマーとは、ポリスチレンとポリエチレン−ポリブチレンとをブロック共重合させた熱可塑性エラストマーであり、ポリスチレンのドメインが物理架橋点となり架橋ゴムの架橋点に相当する役割を果たすため、弾性体としての性質を示す。一方で、１４０〜２３０℃の射出または押出成形可能な温度になるとポリスチレン部分もポリエチレン・ポリブチレンの部分も共に溶融され、熱可塑性樹脂としての流動特性を示す。
「可塑剤」は、熱可塑性合成樹脂に加えて柔軟性や対候性を改良するための添加薬品類の総称である。
「鉱物油」は、鉱油とも呼ばれ、石油（原油）、天然ガス、石炭など地下資源由来の炭化水素化合物もしくは不純物をも含んだ混合物の総称である。一般的には、鉱物油は、パラフィン系オイル、ナフテン系オイルまたは高級脂肪酸のいずれかに分類される。
【００１０】
請求項２に記載の発明にあっては、熱溶解積層法（ＦＤＭ）を利用した３次元印刷装置によって印刷される印刷物の原料として用いられるフィラメントの製造方法であって、ポリ乳酸樹脂と、スチレン系樹脂及び鉱物油系可塑剤を重量混合比が２５：７５から重量混合比が３０：７０までの任意の割合で含有する熱可塑性エラストマーとを１重量部：１重量部から１０重量部：１重量部までの任意の割合で合計１００重量％となるように混合し、加熱して溶解し、押出成形によりフィラメントを製造することを特徴とする。
従って、ポリ乳酸樹脂と、スチレン系樹脂及び鉱物油系可塑剤を重量混合比が２５：７５から重量混合比が３０：７０までの任意の割合で含有する熱可塑性エラストマーとが１重量部：１重量部から１０重量部：１重量部までの任意の割合で混合されたフィラメントが押出成形により製造される。
【発明の効果】
【００１１】
請求項１に記載のフィラメントにあっては、硬度の大きいポリ乳酸と硬度の小さい熱可塑性エラストマーとを含有するので、ポリ乳酸と熱可塑性エラストマーとの割合によって、硬度を連続的に変化させることができる。
一方で、請求項１に記載のフィラメントにあっては、ポリ乳酸の融点が熱可塑性エラストマーの融点とほぼ同じであるので、ポリ乳酸と熱可塑性エラストマーとの割合にかかわらず、ほぼ一定の融点を示す。
従って、融点がほぼ一定でありながら、ポリ乳酸の硬度と熱可塑性エラストマーの硬度との間の任意の硬度を有するフィラメントを提供することができる。
その結果、ポリ乳酸と熱可塑性エラストマーとを含有するフィラメントにおいて、硬度の大きいポリ乳酸を一定の割合以上含むものについては、一般的な熱溶解積層法（ＦＤＭ）の３次元印刷装置の原料フィラメントとして、ヒーターによって溶解しうる融点と、搬送中に折れ曲がることのない一定以上の硬度との２つの条件を満たすフィラメントを提供することができる。
【００１２】
また、請求項２に記載のフィラメントの製造方法にあっては、硬度の大きいポリ乳酸樹脂と硬度の小さい熱可塑性エラストマーとが１重量部：１重量部から１０重量部：１重量部までの任意の割合で混合されたフィラメントが押出成形により製造されるので、ポリ乳酸と熱可塑性エラストマーとの割合によって、ポリ乳酸の硬度と熱可塑性エラストマーの硬度との間の任意の硬度を有するフィラメントに成形することができる。
一方で、請求項２に記載のフィラメントの製造方法にあっては、ポリ乳酸の融点が熱可塑性エラストマーの融点とほぼ同じであるので、ポリ乳酸と熱可塑性エラストマーとの割合にかかわらず、ほぼ一定の融点を示すフィラメントに成形することができる。
その結果、融点がほぼ一定でありながら、ポリ乳酸の硬度と熱可塑性エラストマーの硬度との間の任意の硬度を有するフィラメントを成形することができるフィラメントの製造方法を提供することができる。
【００１３】
また、請求項２に記載のフィラメントの製造方法にあっては、フィラメントを押出成形により製造することによって、成形されたフィラメントは押出方向には変形しにくく、押出方向と直交する方向には変形しやすいという異方性を有している。
従って、請求項２に記載のフィラメントの製造方法により成形されたフィラメントを熱溶解積層法（ＦＤＭ）の３次元印刷装置の原料フィラメントとして用いた場合には、ヘッドまでの搬送方向がフィラメントの押出方向と一致するため、ヘッドまでの搬送方向に対してフィラメントが剛性を有する。
その結果、ヘッドまでの搬送過程、又は、ヘッド内においてフィラメントが折れ曲がって搬送不能になる、いわゆるジャミングという現象が発生してしまうという事態を防止することができる。
【００１４】
また、一般に３次元印刷装置においてフィラメントを搬送する際には、溝部を有するドライブギアとローラーとにより挟持しながら繰り出して搬送する。
この際、請求項２に記載のフィラメントの製造方法により成形されたフィラメントを熱溶解積層法（ＦＤＭ）の３次元印刷装置の原料フィラメントとして用いた場合には、ドライブギアとローラーとにより挟持された際に、フィラメントがドライブギアの溝部に強く押し付けられるが、押し付けられる方向は、フィラメントの押出方向と直交する方向であるため、前記のようにフィラメントが変形しやすい。
その結果、フィラメントがドライブギアの溝部に合わせて変形し、ドライブギアの溝部に噛み合うことによって、フィラメントの滑りを防止することができる。
従って、ドライブギアによりフィラメントを確実に搬送することができ、長時間に亘って安定して立体造形物を印刷することができる。
【図面の簡単な説明】
【００１５】
【図１】図１は、本実施の形態に係るフィラメントにおいて、ポリ乳酸樹脂と熱可塑性エラストマーとを合計１００重量％となるように混合させた場合に熱可塑性エラストマーの含有率とショアＡ硬度との関係を示すグラフである。
【図２】図２（ａ）は、本実施の形態に係るフィラメントと同一の条件にて押出成形したシート試料において、伸びと引張強度との関係を示すグラフ、（ｂ）は、（ａ）のグラフにおいて、伸びが０％〜２００％の範囲を拡大したグラフである。
【図３】図３は、図２（ａ）及び（ｂ）の測定に用いたシート試料の平面図である。
【図４】図４（ａ）は、本実施の形態に係るフィラメントと同一の条件にて押出成形したシート試料の斜視図、（ｂ）は、（ａ）のシート試料を走査型電子顕微鏡にて観察した垂直方向断面図、（ｃ）は、（ｂ）の模式図、（ｄ）は、（ａ）のシート試料を走査型電子顕微鏡にて観察した流れ方向断面図、（ｅ）は、（ｄ）の模式図である。
【発明を実施するための最良の形態】
【００１６】
以下、実施の形態及び実施例に基づき本発明を詳細に説明する。
［フィラメントの製造工程］
本実施の形態に係るフィラメントは、一般的な押出成形機により製造される。
具体的には、６５φ押出機を用いている。シリンダー温度は、ダイス１５０〜１８０℃、計量部１６０〜２００℃、圧縮部１６０〜２００℃、供給部１５０〜１８０℃である。
また、限界温度は２４０℃、冷却水槽内の冷却水の温度は８〜１５℃、ダイ・サイザー間距離２〜５ｃｍ、引き落とし率０．８７〜０．９２、サイジング方式はドライバキュームである。
本実施の形態に係るフィラメントにあっては、ポリ乳酸樹脂（Ａ）のペレットと熱可塑性エラストマー（Ｂ）のペレットとを合計１００重量％となるように混合した後に、押出成形機の注入口に混合したペレットを入れ、加熱しながらスクリューを回転させ樹脂を溶融させながら送り出し、先端の金型より、押し出して冷却水槽にて冷却・固化させて、直径１．７５ｍｍのフィラメントとして製造する。
【００１７】
[３次元印刷装置]
本実施の形態に係る３次元印刷装置は、熱溶解積層法（ＦＤＭ）を利用しており、データ処理部と前記データ処理部より供給される制御信号に基づいて３次元印刷を行う印刷部とから構成されている。
前記印刷部は、ヒーター部とノズル部とを備えたヘッド部を有し、前記ヘッド部は、原料フィラメントを前記ノズル部へ供給するドライブギアと、ローラーとを有している。前記ドライブギアには、溝部が設けられている。
本実施の形態に係る３次元印刷装置にあっては、原料フィラメントを前記ドライブギアと前記ローラーとにより挟持しながら繰り出して前記ヘッド部へと搬送し、前記ヒーター部によって溶解されたフィラメントが前記ノズル部から吐出されて印刷物が形成されるように構成されている。
【００１８】
［原材料］
Ａ：ポリ乳酸樹脂
本発明におけるポリ乳酸樹脂（Ａ）は純度９５％以上で、５％以下の添加剤を含んでおり、融点は１７０℃である。また、本発明におけるポリ乳酸樹脂（Ａ）は、Ｄ体含有量が１．０モル％以下であるか、または、Ｄ体含有量が９９．０モル％以上であることが必要であり、中でも、０．１〜０．６モル％であるか、または、９９．４〜９９．９モル％であることが好ましい。
Ｄ体含有量がこの範囲内であることにより、結晶性能に優れるため、成形性に優れる（成形サイクルが短くなる）とともに、得られる成形体は耐熱性が向上したものとなる。
【００１９】
Ｂ：熱可塑性エラストマー
本発明における熱可塑性エラストマー（Ｂ）は、スチレン系樹脂（Ｃ）と鉱物油系可塑剤（Ｄ）とを含有する。具体的には、（Ｃ）成分と（Ｄ）成分との重量混合比が、（Ｃ）成分／（Ｄ）成分＝２５／７５〜３０／７０であり、融点は１００〜１７０℃である。
【００２０】
Ｃ：スチレン系樹脂
本発明におけるスチレン系樹脂は、ハードセグメントであるポリスチレンブロックと、ソフトセグメントである共役ジエン重合体ブロックとを有し、低温では加硫ゴム状物性を示し、加熱状態では加熱溶融して流動性を示す。該スチレン系エラストマーとしては、スチレン−ブタジエン−スチレンブロック共重合体（ＳＢＳ）、スチレン−イソプレン−スチレンブロック共重合体（ＳＩＳ）、スチレン−エチレン／ブチレン−スチレンブロック共重合体（ＳＥＢＳ）、スチレン−エチレン／プロピレン−スチレンブロック共重合体（ＳＥＰＳ）、部分水添スチレン−エチレン／ブチレン−スチレンブロック共重合体（部分水添ＳＥＢＳ）、スチレン・（エチレン−エチレン／プロピレン）−スチレンブロック共重合体（ＳＥＥＰＳ）等が例示される。望ましいスチレン系エラストマーはＳＥＢＳ、ＳＥＥＰＳである。ＳＥＢＳやＳＥＥＰＳを使用すると、透明性が向上しかつ優れた滑り止め性が得られる。
本発明におけるスチレン系エラストマーの質量平均分子量は１０万以上２０万以下の範囲でなければならない。質量平均分子量が１０万未満では、引張り強さ、引張り破断伸び等の機械的強度が悪くなり、質量平均分子量が２０万を超えると、透明性が悪くなる。
【００２１】
Ｄ：鉱物油系可塑剤
本発明においては、熱可塑性エラストマーにおける可塑剤として、鉱物油系可塑剤を用いている。本発明にあっては、公知のパラフィン系オイル、ナフテン系オイル等の鉱物油を用いることができるが、その中でも、スチレン系エラストマーに対する相溶性が良好なパラフィンを主成分とした精製石油パラフィン系炭化水素油である鉱物油を用いるのが好ましい。
【実施例】
【００２２】
本発明に係る製造方法に基づき、ポリ乳酸樹脂（Ａ）と熱可塑性エラストマー（Ｂ）との割合を変化させ、熱可塑性エラストマーの含有率の異なるフィラメントを製造した。なお、本実施の形態にかかるフィラメント及びフィラメントの製造方法は、以下の実施例に限定されるものではなく、本発明の要旨を逸脱しない範囲内において種々の変更を加えることができる。
［製造例１］＜フィラメント（１）の調製＞
本実施の形態に係るフィラメント（１）にあっては、ポリ乳酸樹脂（Ａ）のペレットを１０重量部に対して、熱可塑性エラストマー（Ｂ）のペレットを１重量部の割合（熱可塑性エラストマー含有率９．１％）で混合した後に、押出成形により製造したフィラメントである。
［製造例２］＜フィラメント（２）の製造＞
本実施の形態に係るフィラメント（２）にあっては、ポリ乳酸樹脂（Ａ）のペレットを２重量部に対して、熱可塑性エラストマー（Ｂ）のペレットを１重量部の割合（熱可塑性エラストマー含有率３３．３％）で混合した後に、押出成形により製造したフィラメントである。
［製造例３］＜フィラメント（３）の製造＞
本実施の形態に係るフィラメント（３）にあっては、ポリ乳酸樹脂（Ａ）のペレットを１重量部に対して、熱可塑性エラストマー（Ｂ）のペレットを１重量部の割合（熱可塑性エラストマー含有率５０％）で混合した後に、押出成形により製造したフィラメントである。
［製造例４］＜フィラメント（４）の製造＞
本実施の形態に係るフィラメント（４）にあっては、ポリ乳酸樹脂（Ａ）のペレットを１重量部に対して、熱可塑性エラストマー（Ｂ）のペレットを２重量部の割合（熱可塑性エラストマー含有率６６．７％）で混合した後に、押出成形により製造したフィラメントである。
［製造例５］＜フィラメント（５）の製造＞
本実施の形態に係るフィラメント（５）にあっては、ポリ乳酸樹脂（Ａ）のペレットを１０重量部に対して、熱可塑性エラストマー（Ｂ）のペレットを１重量部の割合（熱可塑性エラストマー含有率９０．９％）で混合した後に、押出成形により製造したフィラメントである。
［製造例６〜１０］＜シート試料（１）〜（５）の製造＞
本実施の形態に係るシート試料（１）〜（５）にあっては、ポリ乳酸樹脂（Ａ）と熱可塑性エラストマー（Ｂ）との割合が、夫々、前記フィラメント（１）〜（５）と同一であって、押出成形により製造したシート試料である。
［製造例１１］＜シート試料（６）の製造＞
本実施の形態に係るシート試料（６）にあっては、ポリ乳酸樹脂（Ａ）のペレットを３重量部に対して、熱可塑性エラストマー（Ｂ）のペレットを７重量部の割合（熱可塑性エラストマー含有率７０％）で混合した後に、押出成形により製造したシート試料である。
［比較例１］＜フィラメント（６）＞
本実施の形態に係るフィラメント（６）にあっては、ポリ乳酸樹脂（Ａ）のペレットのみ（熱可塑性エラストマー含有率０％）を押出成形により製造したフィラメントである。
［比較例２］＜フィラメント（７）＞
本実施の形態に係るフィラメント（７）にあっては、熱可塑性エラストマー（Ｂ）のペレットのみ（熱可塑性エラストマー含有率１００％）を押出成形により製造したフィラメントである。
［比較例３］＜シート試料（７）＞
本実施の形態に係るシート試料（７）にあっては、ポリ乳酸樹脂（Ａ）のペレットのみ（熱可塑性エラストマー含有率０％）を押出成形により製造したシート試料である。
［比較例４］＜シート試料（８）＞
本実施の形態に係るシート試料（８）にあっては、熱可塑性エラストマー（Ｂ）のペレットのみ（熱可塑性エラストマー含有率１００％）を押出成形により製造したシート試料である。
【００２３】
＜試験＞
［試験要領］
【００２４】
Ａ  硬度（シート試料（１）〜（５）、（７）〜（８））
ショアＡ硬度は、ＪＩＳ  Ｋ  ７２１５（プラスチック）に準拠して測定した。具体的には、試験片の厚みは５ｍｍであって、押出成形シートから打ち抜き加工を行って作製した。試験温度は２３℃、試験装置は島津製作所（株）製の島津デュロメータＡである。
ショアＡ硬度が２０以下の場合には、ショアＥ硬度をＪＩＳ  Ｋ  ６２５３（加硫ゴム及び熱可塑性ゴム）に準拠して、島津製作所（株）製の島津デュロメータＥを用いて測定した。その他の条件はショアＡ硬度の測定と同じである。
【００２５】
Ｂ  引張強度及び伸び（シート試料（６））
ＪＩＳ  Ｋ  ６２５１：２０１０に準拠して測定した。具体的には、試験片の厚みは２ｍｍであって、押出成形シートから打ち抜き加工を行って、ダンベル状３号形の形状に作製した（図３）。
引張速度は５００ｍｍ／分、試験温度は２３℃、使用試験機は、東洋精機社製ストログラフＶ１０−Ｄである。
【００２６】
Ｃ  顕微鏡像（シート試料（６））
走査型電子顕微鏡（ＳＥＭ）により測定した。
【００２７】
Ｄ  融点（フィラメント（１）〜（７））
Ｄｕ  Ｐｏｎｔ社製  熱示差分析計９９０型を使用し、昇温２０℃／分で測定し、融解ピークをもとめた。融解温度が明確に観測されない場合には、微量融点測定装置（柳本製作所製）を用い、ポリマーが軟化して流動を始めた温度（軟化点）を融点とした。５回測定し、その平均値を求めた。
【００２８】
Ｅ  ３次元印刷装置による印刷（フィラメント（１）〜（２）、（６））
ヒーター部の設定温度：２３０℃
加工速度（ヘッド速度）：２０〜４０ｍｍ／ｓ
積層高（印刷ピッチ）：０．１ｍｍ
連続印刷時間：印刷所要時間として３０分〜２時間程度かかる立体印刷物を複数回に亘って印刷した。
【００２９】
［試験結果］
Ａ  硬度（シート試料（１）〜（５）、（７）〜（８））
表１は、本実施の形態に係るフィラメントと同じ押出成形によって作成したシート試料（１）〜（５）、（７）〜（８）において、熱可塑性エラストマーの含有率とショアＡ硬度との関係を示す表である。
【表１】
2017136739.tif 000011
また、図１は、本実施の形態に係るフィラメントにおいて、ポリ乳酸樹脂と熱可塑性エラストマーとを合計１００重量％となるように混合させた場合に熱可塑性エラストマーの含有率とショアＡ硬度との関係を示すグラフであり、表１のデータを測定誤差±５としてプロットしたものである。
表１及び図１に示すように、熱可塑性エラストマーの含有率を高くすると、ショアＡ硬度は低下していくことがわかった。
【００３０】
Ｂ  引張強度及び伸び（シート試料（５））
図２（ａ）は、本実施の形態に係るフィラメントと同一の条件にて押出成形したシート試料において、伸びと引張強度との関係を示すグラフ、（ｂ）は、（ａ）のグラフにおいて、伸びが０％〜２００％の範囲を拡大したグラフである。
図３は、図２（ａ）及び（ｂ）の測定に用いたシート試料の平面図である。図３に示すように、押出方向と平行な方向を流れ方向（ＭＤ：Ｍａｃｈｉｎｅ  ｄｉｒｅｃｔｉｏｎ）、押出方向に対して垂直な方向を垂直方向（ＴＤ：Ｔｒａｎｓｖｅｒｓｅ  ｄｉｒｅｃｔｉｏｎ）と定義する。また、伸びと引張強度は、シートの厚さ方向についても参考値として測定した。
図２（ａ）及び（ｂ）に示すように、本実施の形態に係るシート試料にあっては、流れ方向に対して１．２５ＭＰａを加えたところで初めて伸び始め、２．２２ＭＰａを超えたところで破断した。
一方、図２（ａ）及び（ｂ）に示すように、本実施の形態に係るシート試料にあっては、垂直方向に対して０．１ＭＰａを加えたところから伸び始め、１ＭＰａを超えたところで伸びきる結果となった。
以上より、本実施の形態に係るシート試料にあっては、押出方向と平行な方向には伸びにくく（変形しにくく）、押出方向と垂直な方向には伸びやすい（変形しやすい）という異方性を有していることがわかった。
なお、図２（ａ）に示すように、シートの厚さ方向に対しても、垂直方向と同様の伸び及び引張強度を示すことから、本実験結果は試料の形状に依存するものではないといえる。実際に同様の押出成形によって製造したフィラメントにおいても、同様の異方性を有している。
【００３１】
図４（ａ）は、本実施の形態に係るフィラメントと同一の条件にて押出成形したシート試料の斜視図、（ｂ）は、（ａ）のシート試料を走査型電子顕微鏡（ＳＥＭ）にて観察した垂直方向断面図（２００倍）、（ｃ）は、（ｂ）の模式図、（ｄ）は、（ａ）のシート試料を走査型電子顕微鏡（ＳＥＭ）にて観察した流れ方向断面図（２００倍）、（ｅ）は、（ｄ）の模式図である。
図４（ａ）に示すように、図３と同様、押出方向と平行な方向を流れ方向（ＭＤ：Ｍａｃｈｉｎｅ  ｄｉｒｅｃｔｉｏｎ）、押出方向に対して垂直な方向を垂直方向（ＴＤ：Ｔｒａｎｓｖｅｒｓｅ  ｄｉｒｅｃｔｉｏｎ）と定義する。
図４（ｂ）及び（ｃ）、（ｄ）及び（ｅ）に示すように、本実施の形態に係るシート試料にあっては、ポリ乳酸（ＰＬＡ）樹脂の分子鎖が押出方向に平行に配向していることがわかる。
すなわち、図２（ａ）及び（ｂ）に示す結果と、図４（ｂ）及び（ｃ）、（ｄ）及び（ｅ）に示す結果とにより、ポリ乳酸樹脂の分子鎖が配向する、押出方向と平行な方向には伸びにくく（変形しにくく）、ポリ乳酸樹脂の分子鎖が配向していない、押出方向と垂直な方向には伸びやすい（変形しやすい）という異方性を有していることがわかった。
従って、前記した本実施の形態に係るシート試料の変形に対する異方性は、押出成形によってポリ乳酸樹脂の分子鎖が配向することに起因するものであると判断される。
なお、本実施の形態に係るシート試料の変形に対する異方性がポリ乳酸樹脂の分子鎖配向に起因するものであることから、熱可塑性エラストマーの種類にかかわらず、ポリ乳酸樹脂と熱可塑性エラストマーとを混合し、加熱して溶解し、押出成形して製造したフィラメント、又は、シート試料であれば、同様の異方性を発現するものと推察される。
【００３２】
Ｄ  融点（フィラメント（１）〜（７））
表２は、本実施の形態に係るフィラメント（１）〜（７）の融点を測定した結果である。
【表２】
2017136739.tif 000012
表２に示すように、ポリ乳酸樹脂のみのフィラメント（６）が１７０℃である以外は、フィラメント（１）〜（５）、及び（７）は、いずれも１００℃で軟化が始まり、１７０℃で融解した。
本実施の形態に係るフィラメントにあっては、熱可塑性エラストマーの含有率が高くなるにつれて、１００℃において軟化する割合は増えていったが、フィラメントが完全に融解するのは１７０℃であった。
前記のように、ポリ乳酸樹脂の融点が１７０℃、熱可塑性エラストマーの融点が１００〜１７０℃であることから、本実施の形態に係るフィラメントにあっては、ポリ乳酸樹脂と熱可塑性エラストマーとが十分に分散して存在していると判断される。
【００３３】
Ｅ  ３次元印刷装置（フィラメント（１）〜（３）、（６））
本実施の形態に係るフィラメント（１）〜（３）、（６）を使用した印刷試験では、印刷所要時間として３０分〜２時間程度かかる立体印刷物を１００個以上印刷したが、いずれのフィラメントにおいても、ヘッドまでの搬送過程又はヘッド内において、フィラメントが折れ曲がって搬送不能になる、いわゆるジャミングという現象が発生することはなく、これに起因するフィラメントの供給不良や成形不良はなかった。
なお、本実施の形態に係る３次元印刷装置にあっては、ヒーター部を２３０℃に設定することによって、熱可塑性エラストマーの含有率の異なるフィラメント（１）〜（３）、（６）を用いた場合であっても、ヒーター部の設定を変化させることなく使用することができた。
また、表１に示すように、本実施の形態に係るフィラメント（２）及び（３）は、夫々、ショアＡ硬度が８５〜９５及び７５〜８５相当の軟質フィラメントであるが、これらの軟質フィラメントを用いて印刷ができたことから、柔軟性を必要とする部品等の成形品の製作が可能となった。
【００３４】
また、２種類の材料を同時に使用できるディアルヘッドタイプの３次元印刷装置において、本実施の形態に係るフィラメントを目的物を支持するためのサポート材として使用した場合には、支持物としての十分な強度を有すると共に、目的物からサポート材を簡単に剥離することができることがわかった。
【００３５】
[作用・効果]
以上のように、本実施の形態に係るフィラメントにあっては、硬度の大きいポリ乳酸と硬度の小さい熱可塑性エラストマーとを含有するので、表１及び図１に示すように、ポリ乳酸と熱可塑性エラストマーとの割合によって、硬度を連続的に変化させることができる。
一方で、表２に示すように、本実施の形態に係るフィラメントにあっては、ポリ乳酸の融点が熱可塑性エラストマーの融点とほぼ同じであるので、ポリ乳酸と熱可塑性エラストマーとの割合にかかわらず、ほぼ一定の融点を示す。
従って、融点がほぼ一定でありながら、ポリ乳酸の硬度と熱可塑性エラストマーの硬度との間の任意の硬度を有するフィラメントを提供することができる。
その結果、ポリ乳酸と熱可塑性エラストマーとを含有するフィラメントにおいて、硬度の大きいポリ乳酸を一定の割合以上含むものについては、一般的な熱溶解積層法（ＦＤＭ）の３次元印刷装置の原料フィラメントとして、ヒーターによって溶解しうる融点と、搬送中に折れ曲がることのない一定以上の硬度との２つの条件を満たすフィラメントを提供することができる。
【００３６】
また、表１及び図１に示すように、本実施の形態に係るフィラメントの製造方法にあっては、硬度の大きいポリ乳酸樹脂と硬度の小さい熱可塑性エラストマーとが任意の割合で混合されたフィラメントが押出成形により製造されるので、ポリ乳酸と熱可塑性エラストマーとの割合によって、ポリ乳酸の硬度と熱可塑性エラストマーの硬度との間の任意の硬度を有するフィラメントに成形することができる。
一方で、表２に示すように、本実施の形態に係るフィラメントの製造方法にあっては、ポリ乳酸の融点が熱可塑性エラストマーの融点とほぼ同じであるので、ポリ乳酸と熱可塑性エラストマーとの割合にかかわらず、ほぼ一定の融点を示すフィラメントに成形することができる。
その結果、融点がほぼ一定でありながら、ポリ乳酸の硬度と熱可塑性エラストマーの硬度との間の任意の硬度を有するフィラメントを成形することができるフィラメントの製造方法を提供することができる。
【００３７】
また、本実施の形態に係るフィラメントの製造方法にあっては、フィラメントを押出成形により製造することによって、図２（ａ）及び（ｂ）に示すように、成形されたフィラメントは押出方向には変形しにくく、押出方向と直交する方向には変形しやすいという異方性を有している。
従って、本実施の形態に係るフィラメントの製造方法により成形されたフィラメントを熱溶解積層法（ＦＤＭ）の３次元印刷装置の原料フィラメントとして用いた場合には、ヘッドまでの搬送方向がフィラメントの押出方向と一致するため、ヘッドまでの搬送方向に対してフィラメントが剛性を有する。
その結果、ヘッドまでの搬送過程、又は、ヘッド内においてフィラメントが折れ曲がって搬送不能になる、いわゆるジャミングという現象が発生してしまうという事態を防止することができる。
【００３８】
また、一般に３次元印刷装置においてフィラメントを搬送する際には、溝部を有するドライブギアとローラーとにより挟持しながら繰り出して搬送する。
この際、本実施の形態に係るフィラメントの製造方法により成形されたフィラメントを熱溶解積層法（ＦＤＭ）の３次元印刷装置の原料フィラメントとして用いた場合には、ドライブギアとローラーとにより挟持された際に、フィラメントがドライブギアの溝部に強く押し付けられるが、押し付けられる方向は、フィラメントの押出方向と直交する方向であるため、前記のようにフィラメントが変形しやすい。
その結果、フィラメントがドライブギアの溝部に合わせて変形し、ドライブギアの溝部に噛み合うことによって、フィラメントの滑りを防止することができる。
【００３９】
従って、熱溶解積層法（ＦＤＭ）を利用した３次元印刷装置において、本実施の形態に係るフィラメントを用いれば、長時間に亘って安定的に立体造形物を印刷することができる。
その結果、本実施の形態に係るフィラメントによって、柔軟性のある大型の立体造形品や精度の高い立体造形品を得ることができる。
【産業上の利用可能性】
【００４０】
本発明に係るフィラメント及びフィラメントの製造方法は、熱溶解積層法（ＦＤＭ）を利用した３次元印刷装置によって印刷される印刷物の原料として用いられるフィラメント及びそのフィラメントの製造に広く利用することができるので、産業上利用可能性を有している。